(57)【特許請求の範囲】
【請求項１】
下記の成分Ｉ−ａ）、成分Ｉ−ｂ）、成分Ｉ−ｃ）、成分Ｉ−ｄ）、成分Ｉ−ｅ）、成分Ｉ−ｆ）、成分Ｉ−ｇ）、成分Ｉ−ｈ）、成分Ｉ−ｉ）、成分Ｉ−ｊ）、成分Ｉ−ｋ）もしくは成分Ｉ−ｌ）、および成分ＩＩ−ａ）、成分ＩＩ−ｂ）、成分ＩＩ−ｃ）、成分ＩＩ−ｄ）、成分ＩＩ−ｅ）、成分ＩＩ−ｆ）、成分ＩＩ−ｇ）、成分ＩＩ−ｈ）、成分ＩＩ−ｉ）、成分ＩＩ−ｊ）、成分ＩＩ−ｋ）、成分ＩＩ−ｌ）もしくは成分ＩＩ−ｍ）よりなる安定剤混合物であって、
成分Ｉ−ａ）、Ｉ−ｂ）、Ｉ−ｃ）、Ｉ−ｄ）、Ｉ−ｅ）、Ｉ−ｆ）、Ｉ−ｇ）、Ｉ−ｈ）、Ｉ−ｉ）、Ｉ−ｊ）、Ｉ−ｋ）もしくはＩ−ｌ）と、成分ＩＩ−ａ）、ＩＩ−ｂ）、ＩＩ−ｃ）、ＩＩ−ｄ）、ＩＩ−ｅ）、ＩＩ−ｆ）、ＩＩ−ｇ）、ＩＩ−ｈ）、ＩＩ−ｉ）、ＩＩ−ｊ）、ＩＩ−ｋ）、ＩＩ−ｌ）もしくはＩＩ−ｍ）との重量比は２０：１ないし１：２０であり、
成分Ｉ−ａ）は少なくとも１つの次式Ｉ−１
【化１】
0003959651.tif 000128
（式中、Ｒ1は炭素原子数１ないし１８のアルキル基、炭素原子数５ないし１２のシクロアルキル基もしくは炭素原子数１ないし４のアルキル基により置換された炭素原子数５ないし１２のシクロアルキル基を表し、
ｎ1は１、２もしくは４を表し、
もしｎ1が１を表す場合、Ｒ2は炭素原子数１ないし２５のアルキル基を表し、
もしｎ1が２を表す場合、Ｒ2は炭素原子数１ないし１４のアルキレン基を表し、および
もしｎ1が４を表す場合、Ｒ2は炭素原子数４ないし１０のアルカンテトライル基を表し、
成分Ｉ−ｂ）は少なくとも１つの次式ＩＩ−１
【化２】
0003959651.tif 000129
［式中、Ｒ3およびＲ7は互いに独立して水素原子もしくは炭素原子数１ないし１２のアルキル基を表し、
Ｒ4、Ｒ5およびＲ6は互いに独立して炭素原子数２ないし１０のアルキレン基を表し、および
Ｘ1、Ｘ2、Ｘ3、Ｘ4、Ｘ5、Ｘ6、Ｘ7およびＸ8は互いに独立して次式ＩＩＩ−１
【化３】
0003959651.tif 000130
（式中、Ｒ8は水素原子、炭素原子数１ないし１２のアルキル基、炭素原子数５ないし１２のシクロアルキル基、炭素原子数１ないし４のアルキル基により置換された炭素原子数５ないし１２のシクロアルキル基、フェニル基、−ＯＨおよび／もしくは炭素原子数１ないし１０のアルキル基により置換されたフェニル基、炭素原子数７ないし９のフェニルアルキル基、フェニル基上で−ＯＨおよび／もしくは炭素原子数１ないし１０のアルキル基により置換された炭素原子数７ないし９のフェニルアルキル基を表すか、または次式ＩＶ−１
【化４】
0003959651.tif 000131
を表し、およびＲ9およびＲ10は互いに独立してＲ1において定義された意味を表す。）で表される基を表す。］で表される化合物を表し、
成分Ｉ−ｃ）は少なくとも１つの次式Ｖ−１
【化５】
0003959651.tif 000132
（式中、Ｘ9、Ｘ10およびＸ11は互いに独立して式ＩＩＩ−１を表す。）で表される化合物を表し、
成分Ｉ−ｄ）は少なくとも１つの次式ＶＩ−１
【化６】
0003959651.tif 000133
（式中、Ｒ11、Ｒ13、Ｒ14およびＲ15は互いに独立して水素原子、炭素原子数１ないし１２のアルキル基、炭素原子数５ないし１２のシクロアルキル基、炭素原子数１ないし４のアルキル基により置換された炭素原子数５ないし１２のシクロアルキル基、フェニル基、−ＯＨおよび／もしくは炭素原子数１ないし１０のアルキル基により置換されたフェニル基、炭素原子数７ないし９のフェニルアルキル基、フェニル基上で−ＯＨおよび／もしくは炭素原子数１ないし１０のアルキル基により置換された炭素原子数７ないし９のフェニルアルキル基を表すか、または式ＩＶ−１で表される基を表し、
Ｒ12は炭素原子数２ないし１８のアルキレン基、炭素原子数５ないし７のシクロアルキレン基もしくは炭素原子数１ないし４のアルキレンジ（炭素原子数５ないし７のシクロアルキレン）基を表すか、または、
基Ｒ11、Ｒ12およびＲ13はそれらが結合する窒素原子と一緒になって５ないし１０員複素環を形成するか、
Ｒ14およびＲ15はそれらが結合する窒素原子と一緒になって５ないし１０員複素環を形成し、
ｎ2は２ないし５０の数を表し、および
少なくとも１つの基Ｒ11、Ｒ13、Ｒ14およびＲ15は式ＩＶ−１で表される基を表す。）で表される化合物を表し、
成分Ｉ−ｅ）は少なくとも１つの式ＶＩＩ−１
【化７】
0003959651.tif 000134
（式中、Ｒ16は炭素原子数１ないし１０のアルキル基、炭素原子数５ないし１２のシクロアルキル基、炭素原子数１ないし４のアルキル基により置換された炭素原子数５ないし１２のシクロアルキル基、フェニル基もしくは炭素原子数１ないし１０のアルキル基により置換されたフェニル基を表し、
Ｒ17は炭素原子数３ないし１０のアルキレン基を表し、
Ｒ18はＲ1において定義された意味を表し、および
ｎ3は１ないし５０の数を表す。）で表される化合物を表し、
成分Ｉ−ｆ）は次式
【化８】
0003959651.tif 000135
（式中、Ｒ20はＲ1において定義された意味を表し、ｂ4は１ないし２０を表す。）で表される化合物を表し、
成分Ｉ−ｇ）は少なくとも１つの次式ＩＸ−１
【化１１】
0003959651.tif 000136
（式中、Ｒ21およびＲ26は互いに独立して直接結合もしくは
基−Ｎ（Ｙ1）−ＣＯ−Ｙ2−ＣＯ−Ｎ（Ｙ3）−を表し、
Ｙ1およびＹ3は互いに独立して水素原子、炭素原子数１ないし８のアルキル基、炭素原子数５ないし１２のシクロアルキル基、フェニル基、炭素原子数７ないし９のフェニルアルキル基もしくは式ＩＶ−１で表される基を表し、
Ｙ2は直接結合もしくは炭素原子数１ないし４のアルキレン基を表し、
Ｒ22はＲ1において定義された意味を表し、
Ｒ23、Ｒ24、Ｒ27およびＲ28は互いに独立して水素原子、炭素原子数１ないし３０のアルキル基、炭素原子数５ないし１２のシクロアルキル基もしくはフェニル基を表し、
Ｒ25は水素原子、炭素原子数１ないし３０のアルキル基、炭素原子数５ないし１２のシクロアルキル基、フェニル基、炭素原子数７ないし９のフェニルアルキル基を表すか、または式ＩＶ−１で表される基を表し、および
ｎ5は１ないし５０の数を表す。）で表される化合物を表し、
成分Ｉ−ｈ）は少なくとも１つの次式Ｘ−１
【化１２】
0003959651.tif 000137
（式中、Ｒ29は炭素原子数１ないし２４のアルキル基を表し、および
Ｒ30はＲ1において定義された意味を表す。）で表される化合物を表し、
成分Ｉ−ｉ）は少なくとも１つの次式ＸＩ−１
【化１３】
0003959651.tif 000138
（式中、Ｒ31はＲ1において定義された意味を表し、および
ｎ6は２ないし５０の数を表す。）で表される化合物を表し、
成分Ｉ−ｊ）は少なくとも１つの次式ＸＩＩ−１
【化１４】
0003959651.tif 000139
（式中、Ｒ32およびＲ33は一緒になって炭素原子数２ないし１４のアルキレン基を表し、Ｒ34は水素原子もしくは基−Ｚ1−ＣＯＯ−Ｚ2を表し、
Ｚ1は炭素原子数２ないし１４のアルキレン基を表し、および
Ｚ2は炭素原子数１ないし２４のアルキル基を表し、および
Ｒ35はＲ1において定義された意味を表す。）で表される化合物を表し、
成分Ｉ−ｋ）は少なくとも１つの次式ＸＩＩＩ−１
【化１５】
0003959651.tif 000140
（式中、Ｒ36、Ｒ37、Ｒ38、Ｒ39およびＲ40は互いに独立して直接結合もしくは炭素原子数１ないし１０のアルキレン基を表し、
Ｒ41はＲ1において定義された意味を表し、および
ｎ7は１ないし５０の数を表す。）で表される化合物を表し、
成分Ｉ−ｌ）は少なくとも１つの次式ＸＩＶ−１
【化１６】
0003959651.tif 000141
［式中、Ｘ12、Ｘ13およびＸ14は互いに独立して次式ＸＶ−１
【化１７】
0003959651.tif 000142
（式中、Ａは式ＩＩＩ−１で表される基を表す。）で表される基を表す。］で表される化合物を表し、
成分ＩＩ−ａ）は少なくとも１つの次式Ｉ−２
【化１８】
0003959651.tif 000143
（式中、Ａ1は水素原子、炭素原子数１ないし８のアルキル基、Ｏ・、−ＣＨ2ＣＮ、炭素原子数３ないし６のアルケニル基、炭素原子数７ないし９のフェニルアルキル基もしくはフェニル基上で炭素原子数１ないし４のアルキル基により置換された炭素原子数７ないし９のフェニルアルキル基を表し、
ｂ1は１、２もしくは４を表し、
もしｂ1が１を表す場合、Ａ2は炭素原子数１ないし２５のアルキル基を表し、
もしｂ1が２を表す場合、Ａ2は炭素原子数１ないし１４のアルキレン基を表し、および
もしｂ1が４を表す場合、Ａ2は炭素原子数４ないし１０のアルカンテトライル基を表す。）で表される化合物を表し、
成分ＩＩ−ｂ）は少なくとも１つの次式ＩＩ−２
【化１９】
0003959651.tif 000144
［式中、Ａ3およびＡ7は互いに独立して水素原子もしくは炭素原子数１ないし１２のアルキル基を表し、
Ａ4、Ａ5およびＡ6は互いに独立して炭素原子数２ないし１０のアルキレン基を表し、および
Ｔ1、Ｔ2、Ｔ3、Ｔ4、Ｔ5、Ｔ6、Ｔ7およびＴ8は互いに独立して次式ＩＩＩ−２
【化２０】
0003959651.tif 000145
（式中、Ａ8は水素原子、炭素原子数１ないし１２のアルキル基、炭素原子数５ないし１２のシクロアルキル基、炭素原子数１ないし４のアルキル基により置換された炭素原子数５ないし１２のシクロアルキル基、フェニル基、−ＯＨおよび／もしくは炭素原子数１ないし１０のアルキル基により置換されたフェニル基、炭素原子数７ないし９のフェニルアルキル基、フェニル基上で−ＯＨおよび／もしくは炭素原子数１ないし１０のアルキル基により置換された炭素原子数７ないし９のフェニルアルキル基を表すか、または次式ＩＶ−２）
【化２１】
0003959651.tif 000146
で表される基を表し、並びにＡ9およびＡ10は互いに独立してＡ1において定義された意味を表す。）で表される基を表す。］で表される化合物を表し、
成分ＩＩ−ｃ）は少なくとも１つの次式Ｖ−２
【化２２】
0003959651.tif 000147
（式中、Ｔ9、Ｔ10およびＴ11は互いに独立して式ＩＩＩ−２を表す。）で表される化合物を表し、
成分ＩＩ−ｄ）は少なくとも１つの次式ＶＩ−２
【化２３】
0003959651.tif 000148
（式中、Ａ11、Ａ13、Ａ14およびＡ15は互いに独立して水素原子、炭素原子数１ないし１２のアルキル基、炭素原子数５ないし１２のシクロアルキル基、炭素原子数１ないし４のアルキル基により置換された炭素原子数５ないし１２のシクロアルキル基、フェニル基、−ＯＨおよび／もしくは炭素原子数１ないし１０のアルキル基により置換されたフェニル基、炭素原子数７ないし９のフェニルアルキル基、フェニル基上で−ＯＨおよび／もしくは炭素原子数１ないし１０のアルキル基により置換された炭素原子数７ないし９のフェニルアルキル基を表すか、または式ＩＶ−２で表される基を表し、
Ａ12は炭素原子数２ないし１８のアルキレン基、炭素原子数５ないし７のシクロアルキレン基もしくは炭素原子数１ないし４のアルキレンジ（炭素原子数５ないし７のシクロアルキレン）基を表すか、または、
基Ａ11、Ａ12およびＡ13はそれらが結合する窒素原子と一緒になって５ないし１０員複素環を形成するか、もしくは
Ａ14およびＡ15はそれらが結合する窒素原子と一緒になって５ないし１０員複素環を形成し、
ｂ2は２ないし５０の数を表し、および
少なくとも１つの基Ａ11、Ａ13、Ａ14およびＡ15は式ＩＶ−２で表される基を表す。）で表される化合物を表し、
成分ＩＩ−ｅ）は少なくとも１つの式ＶＩＩ−２
【化２４】
0003959651.tif 000149
（式中、Ａ16は炭素原子数１ないし１０のアルキル基、炭素原子数５ないし１２のシクロアルキル基、炭素原子数１ないし４のアルキル基により置換された炭素原子数５ないし１２のシクロアルキル基、フェニル基もしくは炭素原子数１ないし１０のアルキル基により置換されたフェニル基を表し、
Ａ17は炭素原子数３ないし１０のアルキレン基を表し、
Ａ18はＡ1において定義された意味を表し、および
ｂ3は１ないし５０の数を表す。）で表される化合物を表し、
成分ＩＩ−ｆ）は次式
【化２５】
0003959651.tif 000150
（式中、ｂ4は１ないし２０を表す。）で表される化合物を表し、
成分ＩＩ−ｇ）は少なくとも１つの次式ＩＸ−２
【化２７】
0003959651.tif 000151
（式中、Ａ21およびＡ26は互いに独立して直接結合もしくは
基−Ｎ（Ｅ1）−ＣＯ−Ｅ2−ＣＯ−Ｎ（Ｅ3）−を表し、
Ｅ1およびＥ3は互いに独立して水素原子、炭素原子数１ないし８のアルキル基、炭素原子数５ないし１２のシクロアルキル基、フェニル基、炭素原子数７ないし９のフェニルアルキル基もしくは式ＩＶ−２で表される基を表し、
Ｅ2は直接結合もしくは炭素原子数１ないし４のアルキレン基を表し、
Ａ22はＡ1において定義された意味を表し、
Ａ23、Ａ24、Ａ27およびＡ28は互いに独立して水素原子、炭素原子数１ないし３０のアルキル基、炭素原子数５ないし１２のシクロアルキル基もしくはフェニル基を表し、
Ａ25は水素原子、炭素原子数１ないし３０のアルキル基、炭素原子数５ないし１２のシクロアルキル基、フェニル基、炭素原子数７ないし９のフェニルアルキル基を表すか、または式ＩＶ−２で表される基を表し、および
ｂ5は１ないし５０の数を表す。）で表される化合物を表し、
成分ＩＩ−ｈ）は少なくとも１つの次式Ｘ−２
【化２８】
0003959651.tif 000152
（式中、Ａ29は炭素原子数１ないし２４のアルキル基を表し、および
Ａ30はＡ1において定義された意味を表す。）で表される化合物を表し、
成分ＩＩ−ｉ）は少なくとも１つの次式ＸＩ−２
【化２９】
0003959651.tif 000153
（式中、Ａ31はＡ1において定義された意味を表し、および
ｂ6は２ないし５０の数を表す。）で表される化合物を表し、
成分ＩＩ−ｊ）は少なくとも１つの次式ＸＩＩ−２
【化３０】
0003959651.tif 000154
（式中、Ａ32およびＡ33は一緒になって炭素原子数２ないし１４のアルキレン基を表し、Ａ34は水素原子もしくは基−Ｇ1−ＣＯＯ−Ｇ2を表し、
Ｇ1は炭素原子数２ないし１４のアルキレン基を表し、および
Ｇ2は炭素原子数１ないし２４のアルキル基を表し、および
Ａ35はＡ1において定義された意味を表す。）で表される化合物を表し、
成分ＩＩ−ｋ）は少なくとも１つの次式ＸＩＩＩ−２
【化３１】
0003959651.tif 000155
（式中、Ａ36、Ａ37、Ａ38、Ａ39およびＡ40は互いに独立して直接結合もしくは炭素原子数１ないし１０のアルキレン基を表し、
Ａ41はＡ1において定義された意味を表し、および
ｂ7は１ないし５０の数を表す。）で表される化合物を表し、
成分ＩＩ−ｌ）は少なくとも１つの次式ＸＩＶ−２
【化３２】
0003959651.tif 000156
［式中、Ｔ12、Ｔ13およびＴ14は互いに独立して次式ＸＶ−２
【化３３】
0003959651.tif 000157
（式中、Ｌは式ＩＩＩ−２で表される基を表す。）で表される基を表す。］で表される化合物を表し、
成分ＩＩ−ｍ）は少なくとも１つの次式ＸＶＩ−２
【化３４】
0003959651.tif 000158
（式中、Ａ42は水素原子もしくはメチル基を表し、
Ａ43は直接結合もしくは炭素原子数１ないし１０のアルキレン基を表し、および
ｂ8は２ないし５０の数を表す。）で表される化合物を表し、
但し
（１）成分Ｉ−ａ）および成分ＩＩ−ｂ）もしくはＩＩ−ｍ）よりなる安定剤混合物において、もしｎ1が２を表す場合、Ｒ1は炭素原子数１ないし１８のアルキル基以外のものを表し、
（２）成分Ｉ−ａ）および成分ＩＩ−ｄ）よりなる安定剤混合物において、もしｎ1が２を表しかつＲ1が炭素原子数１ないし１８のアルキル基を表す場合、成分ＩＩ−ｄ）の式ＶＩ−２における基−Ｎ（Ａ14）Ａ15は５ないし１０員複素環を表す。）で表される化合物を表す、
ところの安定剤混合物。
【請求項２】
成分Ｉ−ａ）は少なくとも１つの式Ｉ−１−ａ−１、式Ｉ−１−ａ−２もしくは式Ｉ−１−ａ−３
【化３５】
0003959651.tif 000159
（式中、Ｒ1はメチル基、オクチル基もしくはシクロヘキシル基を表す。）で表される化合物を表し、
成分Ｉ−ｂ）は少なくとも１つの次式ＩＩ−１−ｂ
【化３６】
0003959651.tif 000160
（式中、Ｒ9はＲ1において定義された意味を表す。）で表される化合物を表し、
成分Ｉ−ｃ）は少なくとも１つの次式Ｖ−１−ｃ
【化３７】
0003959651.tif 000161
（式中、Ｒ9は上記において定義された意味を表す。）で表される化合物を表し、
成分Ｉ−ｄ）は少なくとも１つの式ＶＩ−１−ｄ−１、式ＶＩ−１−ｄ−２もしくは式ＶＩ−１−ｄ−３
【化３８】
0003959651.tif 000162
（式中、Ｒ10はＲ1において定義された意味を表し、および
ｎ2は２ないし２５の数を表す。）で表される化合物を表し、
成分Ｉ−ｅ）は少なくとも１つの次式ＶＩＩ−１−ｅ
【化３９】
0003959651.tif 000163
（式中、Ｒ18はＲ1において定義された意味を表し、および
ｎ3は１ないし２５の数を表す。）で表される化合物を表し、
成分Ｉ−ｆ）は次式
【化４０】
0003959651.tif 000164
（式中、Ｒ20はＲ1において定義された意味を表し、ｂ4は１ないし２０を表す。）で表される化合物を表し、
成分Ｉ−ｇ）は少なくとも１つの式ＩＸ−１−ｇ−１、式ＩＸ−１−ｇ−２もしくは式ＩＸ−１−ｇ−３
【化４１】
0003959651.tif 000165
【化４２】
0003959651.tif 000166
（式中、Ｒ10およびＲ22はＲ1において定義された意味を表し、および
ｎ5は１ないし２５の数を表す。）で表される化合物を表し、
成分Ｉ−ｈ）は少なくとも１つの次式Ｘ−１−ｈ
【化４３】
0003959651.tif 000167
（式中、Ｒ30はＲ1において定義された意味を表す。）で表される化合物を表し、
成分Ｉ−ｉ）は少なくとも１つの式ＸＩ−１（式中、Ｒ31はＲ1において定義された意味を表しおよびｎ6は２ないし２５の数を表す。）で表される化合物を表し、
成分Ｉ−ｊ）は少なくとも１つの式ＸＩＩ−１−ｊ−１もしくは式ＸＩＩ−１−ｊ−２
【化４４】
0003959651.tif 000168
（式中、Ｒ35はＲ1において定義された意味を表す。）で表される化合物を表し、
成分Ｉ−ｋ）は少なくとも１つの式ＸＩＩＩ−１−ｋ
【化４５】
0003959651.tif 000169
（式中、Ｒ41はＲ1において定義された意味を表し、および
ｎ7は１ないし２５の数を表す。）で表される化合物を表し、
成分Ｉ−ｌ）は少なくとも１つの式ＸＩＶ−１−１
【化４６】
0003959651.tif 000170
（式中、Ｒ9はＲ1において定義された意味を表す。）で表される化合物を表すところの請求項１記載の安定剤混合物。
【請求項３】
成分ＩＩ−ａ）は少なくとも１つの次式Ｉ−２−ａ−３
【化４７】
0003959651.tif 000171
（式中、Ａ1は水素原子もしくはメチル基を表す。）で表される化合物を表し、
成分ＩＩ−ｂ）は少なくとも１つの次式ＩＩ−２−ｂ
【化４８】
0003959651.tif 000172
（式中、Ａ9はＡ1において定義された意味を表す。）で表される化合物を表し、少なくとも
成分ＩＩ−ｄ）は少なくとも１つの式ＶＩ−２−ｄ−１、式ＶＩ−２−ｄ−２もしくは式ＶＩ−２−ｄ−３
【化４９】
0003959651.tif 000173
（式中、Ａ10はＡ1において定義された意味を表し、および
ｂ2は２ないし２５の数を表す。）で表される化合物を表し、
成分ＩＩ−ｅ）は少なくとも１つの式ＶＩ−２−ｅ
【化５０】
0003959651.tif 000174
（式中、Ａ18はＡ1において定義された意味を表し、および
ｂ3は１ないし２５の数を表す。）で表される化合物を表し、
成分ＩＩ−ｆ）は次式
【化５１】
0003959651.tif 000175
（式中、ｂ4は１ないし２０を表す。）で表される化合物を表し、
成分ＩＩ−ｇ）は少なくとも１つの次式ＩＸ−２−ｇ−１、式ＩＸ−２−ｇ−２もしくは式ＩＸ−２−ｇ−３
【化５２】
0003959651.tif 000176
（式中、Ａ10およびＡ22はＡ1において定義された意味を表し、および
ｂ5は１ないし２５の数を表す。）で表される化合物を表し、
成分ＩＩ−ｉ）は少なくとも１つの次式ＸＩ−２（式中、Ａ31はＡ1において定義された意味を表し、およびｂ6は２ないし２５の数を表す。）で表される化合物を表し、
成分ＩＩ−ｋ）は少なくとも１つの次式ＸＩＩＩ−２−ｋ
【化５３】
0003959651.tif 000177
（式中、Ａ41はＡ1において定義された意味を表し、および
ｂ7は１ないし２５の数を表す。）で表される化合物を表し、
成分ＩＩ−ｍ）は少なくとも１つの次式ＸＶＩ−２−ｍ
【化５４】
0003959651.tif 000178
（式中、ｂ8は２ないし２５の数を表す。）で表される化合物を表すところの請求項１記載の安定剤混合物。
【請求項４】
酸化、熱もしくは光誘発された崩壊を受けやすいポリオレフィン、並びに、該ポリオレフィンの重量に基づいて０．０１ないし２．５％の量の請求項１記載の成分Ｉ−ａ）、Ｉ−ｂ）、Ｉ−ｃ）、Ｉ−ｄ）、Ｉ−ｅ）、Ｉ−ｆ）、Ｉ−ｇ）、Ｉ−ｈ）、Ｉ−ｉ）、Ｉ−ｊ）、Ｉ−ｋ）もしくはＩ−ｌ）、及び、該ポリオレフィンの重量に基づいて０．０１ないし４．９９％の量の請求項１記載の成分ＩＩ−ａ）、ＩＩ−ｂ）、ＩＩ−ｃ）、ＩＩ−ｄ）、ＩＩ−ｅ）、ＩＩ−ｆ）、ＩＩ−ｇ）、ＩＩ−ｈ）、ＩＩ−ｉ）、ＩＩ−ｊ）、ＩＩ−ｋ）、ＩＩ−ｌ）もしくはＩＩ−ｍ）よりなり、但し成分Ｉ−ａ）、Ｉ−ｂ）、Ｉ−ｃ）、Ｉ−ｄ）、Ｉ−ｅ）、Ｉ−ｆ）、Ｉ−ｇ）、Ｉ−ｈ）、Ｉ−ｉ）、Ｉ−ｊ）、Ｉ−ｋ）もしくはＩ−ｌ）および成分ＩＩ−ａ）、ＩＩ−ｂ）、ＩＩ−ｃ）、ＩＩ−ｄ）、ＩＩ−ｅ）、ＩＩ−ｆ）、ＩＩ−ｇ）、ＩＩ−ｈ）、ＩＩ−ｉ）、ＩＩ−ｊ）、ＩＩ−ｋ）、ＩＩ−ｌ）もしくはＩＩ−ｍ）の全量は、ポリオレフィンの全重量に基づいて０．０２ないし５％である、組成物。
【発明の詳細な説明】
【０００１】
【発明の属する技術分野】
本発明は２つの特定のポリアルキルピペリジン誘導体（その内のいくつかは新規である）よりなる安定剤系、有機材料を安定化させるためのこの安定剤系の使用方法、および前記安定剤系により熱、酸化もしくは光誘発の崩壊に対して保護された有機材料に関する。
【０００２】
【従来の技術】
ポリアルキルピペリジン誘導体は、例えば、国際公開パンフレット第９４−１２５４４、米国特許発明明細書第４１１０３３４号および同第５２０４４７３号において記載されている。
【０００３】
米国特許発明明細書第４６９２４８６号、同第４８６３９８１号、同第４９５７９５３号、国際公開パンフレット第９２−１２２０１号、同第９４−２２９４６号、ヨーロッパ特許庁公開公報第４４９６８５号、同第６３２０９２号、英国特許出願公開明細書第２２６７４９９号およびリサーチディスクロージャー３４５４９（１９９３年１月）において２種のポリアルキルピペリジン誘導体を含有する安定剤混合物が開示されている。
【０００４】
【発明が解決しようとする課題】
２種のポリアルキルピペリジン誘導体よりなる安定剤系の使用により有機材料を、熱、酸化もしくは光誘発の崩壊に対して保護することを課題とする。
【０００５】
【課題を解決するための手段】
本発明は、下記の成分Ｉ−ａ）、成分Ｉ−ｂ）、成分Ｉ−ｃ）、成分Ｉ−ｄ）、成分Ｉ−ｅ）、成分Ｉ−ｆ）、成分Ｉ−ｇ）、成分Ｉ−ｈ）、成分Ｉ−ｉ）、成分Ｉ−ｊ）、成分Ｉ−ｋ）もしくは成分Ｉ−ｌ）、および成分ＩＩ−ａ）、成分ＩＩ−ｂ）、成分ＩＩ−ｃ）、成分ＩＩ−ｄ）、成分ＩＩ−ｅ）、成分ＩＩ−ｆ）、成分ＩＩ−ｇ）、成分ＩＩ−
ｈ）、成分ＩＩ−ｉ）、成分ＩＩ−ｊ）、成分ＩＩ−ｋ）、成分ＩＩ−ｌ）もしくは成分ＩＩ−ｍ）よりなる安定剤混合物であって、
成分Ｉ−ａ）、Ｉ−ｂ）、Ｉ−ｃ）、Ｉ−ｄ）、Ｉ−ｅ）、Ｉ−ｆ）、Ｉ−ｇ）、Ｉ−ｈ）、Ｉ−ｉ）、Ｉ−ｊ）、Ｉ−ｋ）もしくはＩ−ｌ）と、成分ＩＩ−ａ）、ＩＩ−ｂ）、ＩＩ−ｃ）、ＩＩ−ｄ）、ＩＩ−ｅ）、ＩＩ−ｆ）、ＩＩ−ｇ）、ＩＩ−ｈ）、ＩＩ−ｉ）、ＩＩ−ｊ）、ＩＩ−ｋ）、ＩＩ−ｌ）もしくはＩＩ−ｍ）との重量比は２０：１ないし１：２０であり、
成分Ｉ−ａ）は少なくとも１つの次式Ｉ−１
【化７１】
0003959651.tif 000002
（式中、Ｒ1は炭素原子数１ないし１８のアルキル基、炭素原子数５ないし１２のシクロ
アルキル基もしくは炭素原子数１ないし４のアルキル基により置換された炭素原子数５ないし１２のシクロアルキル基を表し、
ｎ1は１、２もしくは４を表し、
もしｎ1が１を表す場合、Ｒ2は炭素原子数１ないし２５のアルキル基を表し、
もしｎ1が２を表す場合、Ｒ2は炭素原子数１ないし１４のアルキレン基を表し、および
もしｎ1が４を表す場合、Ｒ2は炭素原子数４ないし１０のアルカンテトライル基を表し、
成分Ｉ−ｂ）は少なくとも１つの次式ＩＩ−１
【化７２】
0003959651.tif 000003
［式中、Ｒ3およびＲ7は互いに独立して水素原子もしくは炭素原子数１ないし１２のアルキル基を表し、
Ｒ4、Ｒ5およびＲ6は互いに独立して炭素原子数２ないし１０のアルキレン基を表し、お
よび
Ｘ1、Ｘ2、Ｘ3、Ｘ4、Ｘ5、Ｘ6、Ｘ7およびＸ8は互いに独立して次式ＩＩＩ−１
【化７３】
0003959651.tif 000004
（式中、Ｒ8は水素原子、炭素原子数１ないし１２のアルキル基、炭素原子数５ないし１
２のシクロアルキル基、炭素原子数１ないし４のアルキル基により置換された炭素原子数５ないし１２のシクロアルキル基、フェニル基、−ＯＨおよび／もしくは炭素原子数１ないし１０のアルキル基により置換されたフェニル基、炭素原子数７ないし９のフェニルア
ルキル基、フェニル基上で−ＯＨおよび／もしくは炭素原子数１ないし１０のアルキル基により置換された炭素原子数７ないし９のフェニルアルキル基を表すか、または次式ＩＶ−１
【化７４】
0003959651.tif 000005
を表し、およびＲ9およびＲ10は互いに独立してＲ1において定義された意味を表す。）で表される基を表す。］で表される化合物を表し、
成分Ｉ−ｃ）は少なくとも１つの次式Ｖ−１
【化７５】
0003959651.tif 000006
（式中、Ｘ9、Ｘ10およびＸ11は互いに独立して式ＩＩＩ−１を表す。）で表される化合
物を表し、
成分Ｉ−ｄ）は少なくとも１つの次式ＶＩ−１
【化７６】
0003959651.tif 000007
（式中、Ｒ11、Ｒ13、Ｒ14およびＲ15は互いに独立して水素原子、炭素原子数１ないし１２のアルキル基、炭素原子数５ないし１２のシクロアルキル基、炭素原子数１ないし４のアルキル基により置換された炭素原子数５ないし１２のシクロアルキル基、フェニル基、−ＯＨおよび／もしくは炭素原子数１ないし１０のアルキル基により置換されたフェニル基、炭素原子数７ないし９のフェニルアルキル基、フェニル基上で−ＯＨおよび／もしくは炭素原子数１ないし１０のアルキル基により置換された炭素原子数７ないし９のフェニルアルキル基を表すか、または式ＩＶ−１で表される基を表し、
Ｒ12は炭素原子数２ないし１８のアルキレン基、炭素原子数５ないし７のシクロアルキレン基もしくは炭素原子数１ないし４のアルキレンジ（炭素原子数５ないし７のシクロアルキレン）基を表すか、または、
基Ｒ11、Ｒ12およびＲ13はそれらが結合する窒素原子と一緒になって５ないし１０員複素環を形成するか、
Ｒ14およびＲ15はそれらが結合する窒素原子と一緒になって５ないし１０員複素環を形成し、
ｎ2は２ないし５０の数を表し、および
少なくとも１つの基Ｒ11、Ｒ13、Ｒ14およびＲ15は式ＩＶ−１で表される基を表す。）で表される化合物を表し、
成分Ｉ−ｅ）は少なくとも１つの式ＶＩＩ−１
【化７７】
0003959651.tif 000008
（式中、Ｒ16は炭素原子数１ないし１０のアルキル基、炭素原子数５ないし１２のシクロアルキル基、炭素原子数１ないし４のアルキル基により置換された炭素原子数５ないし１２のシクロアルキル基、フェニル基もしくは炭素原子数１ないし１０のアルキル基により置換されたフェニル基を表し、
Ｒ17は炭素原子数３ないし１０のアルキレン基を表し、
Ｒ18はＲ1において定義された意味を表し、および
ｎ3は１ないし５０の数を表す。）で表される化合物を表し、
成分Ｉ−ｆ）は次式
【化７８】
0003959651.tif 000009
（式中、Ｒ20はＲ1において定義された意味を表し、ｂ4は１ないし２０を表す。）で表される化合物を表し、
成分Ｉ−ｇ）は少なくとも１つの次式ＩＸ−１
【化８１】
0003959651.tif 000010
（式中、Ｒ21およびＲ26は互いに独立して直接結合もしくは
基−Ｎ（Ｙ1）−ＣＯ−Ｙ2−ＣＯ−Ｎ（Ｙ3）−を表し、
Ｙ1およびＹ3は互いに独立して水素原子、炭素原子数１ないし８のアルキル基、炭素原子数５ないし１２のシクロアルキル基、フェニル基、炭素原子数７ないし９のフェニルアルキル基もしくは式ＩＶ−１で表される基を表し、
Ｙ2は直接結合もしくは炭素原子数１ないし４のアルキレン基を表し、
Ｒ22はＲ1において定義された意味を表し、
Ｒ23、Ｒ24、Ｒ27およびＲ28は互いに独立して水素原子、炭素原子数１ないし３０のアルキル基、炭素原子数５ないし１２のシクロアルキル基もしくはフェニル基を表し、
Ｒ25は水素原子、炭素原子数１ないし３０のアルキル基、炭素原子数５ないし１２のシクロアルキル基、フェニル基、炭素原子数７ないし９のフェニルアルキル基を表すか、または式ＩＶ−１で表される基を表し、および
ｎ5は１ないし５０の数を表す。）で表される化合物を表し、
成分Ｉ−ｈ）は少なくとも１つの次式Ｘ−１
【化８２】
0003959651.tif 000011
（式中、Ｒ29は炭素原子数１ないし２４のアルキル基を表し、および
Ｒ30はＲ1において定義された意味を表す。）で表される化合物を表し、
成分Ｉ−ｉ）は少なくとも１つの次式ＸＩ−１
【化８３】
0003959651.tif 000012
（式中、Ｒ31はＲ1において定義された意味を表し、および
ｎ6は２ないし５０の数を表す。）で表される化合物を表し、
成分Ｉ−ｊ）は少なくとも１つの次式ＸＩＩ−１
【化８４】
0003959651.tif 000013
（式中、Ｒ32およびＲ33は一緒になって炭素原子数２ないし１４のアルキレン基を表し、Ｒ34は水素原子もしくは基−Ｚ1−ＣＯＯ−Ｚ2を表し、
Ｚ1は炭素原子数２ないし１４のアルキレン基を表し、および
Ｚ2は炭素原子数１ないし２４のアルキル基を表し、および
Ｒ35はＲ1において定義された意味を表す。）で表される化合物を表し、
成分Ｉ−ｋ）は少なくとも１つの次式ＸＩＩＩ−１
【化８５】
0003959651.tif 000014
（式中、Ｒ36、Ｒ37、Ｒ38、Ｒ39およびＲ40は互いに独立して直接結合もしくは炭素原子数１ないし１０のアルキレン基を表し、
Ｒ41はＲ1において定義された意味を表し、および
ｎ7は１ないし５０の数を表す。）で表される化合物を表し、
成分Ｉ−ｌ）は少なくとも１つの次式ＸＩＶ−１
【化８６】
0003959651.tif 000015
［式中、Ｘ12、Ｘ13およびＸ14は互いに独立して次式ＸＶ−１
【化８７】
0003959651.tif 000016
（式中、Ａは式ＩＩＩ−１で表される基を表す。）で表される基を表す。］で表される化合物を表し、
成分ＩＩ−ａ）は少なくとも１つの次式Ｉ−２
【化８８】
0003959651.tif 000017
（式中、Ａ1は水素原子、炭素原子数１ないし８のアルキル基、Ｏ・、−ＣＨ2ＣＮ、炭素原子数３ないし６のアルケニル基、炭素原子数７ないし９のフェニルアルキル基もしくはフェニル基上で炭素原子数１ないし４のアルキル基により置換された炭素原子数７ないし
９のフェニルアルキル基を表し、
ｂ1は１、２もしくは４を表し、
もしｂ1が１を表す場合、Ａ2は炭素原子数１ないし２５のアルキル基を表し、
もしｂ1が２を表す場合、Ａ2は炭素原子数１ないし１４のアルキレン基を表し、およびもしｂ1が４を表す場合、Ａ2は炭素原子数４ないし１０のアルカンテトライル基を表す。）で表される化合物を表し、
成分ＩＩ−ｂ）は少なくとも１つの次式ＩＩ−２
【化８９】
0003959651.tif 000018
［式中、Ａ3およびＡ7は互いに独立して水素原子もしくは炭素原子数１ないし１２のアルキル基を表し、
Ａ4、Ａ5およびＡ6は互いに独立して炭素原子数２ないし１０のアルキレン基を表し、お
よび
Ｔ1、Ｔ2、Ｔ3、Ｔ4、Ｔ5、Ｔ6、Ｔ7およびＴ8は互いに独立して次式ＩＩＩ−２
【化９０】
0003959651.tif 000019
（式中、Ａ8は水素原子、炭素原子数１ないし１２のアルキル基、炭素原子数５ないし１
２のシクロアルキル基、炭素原子数１ないし４のアルキル基により置換された炭素原子数５ないし１２のシクロアルキル基、フェニル基、−ＯＨおよび／もしくは炭素原子数１ないし１０のアルキル基により置換されたフェニル基、炭素原子数７ないし９のフェニルアルキル基、フェニル基上で−ＯＨおよび／もしくは炭素原子数１ないし１０のアルキル基により置換された炭素原子数７ないし９のフェニルアルキル基を表すか、または次式ＩＶ−２
【化９１】
0003959651.tif 000020
で表される基を表し、並びにＡ9およびＡ10は互いに独立してＡ1において定義された意味を表す。）で表される基を表す。］で表される化合物を表し、
成分ＩＩ−ｃ）は少なくとも１つの次式Ｖ−２
【化９２】
0003959651.tif 000021
（式中、Ｔ9、Ｔ10およびＴ11は互いに独立して式ＩＩＩ−２を表す。）で表される化合
物を表し、
成分ＩＩ−ｄ）は少なくとも１つの次式ＶＩ−２
【化９３】
0003959651.tif 000022
（式中、Ａ11、Ａ13、Ａ14およびＡ15は互いに独立して水素原子、炭素原子数１ないし１２のアルキル基、炭素原子数５ないし１２のシクロアルキル基、炭素原子数１ないし４のアルキル基により置換された炭素原子数５ないし１２のシクロアルキル基、フェニル基、−ＯＨおよび／もしくは炭素原子数１ないし１０のアルキル基により置換されたフェニル基、炭素原子数７ないし９のフェニルアルキル基、フェニル基上で−ＯＨおよび／もしくは炭素原子数１ないし１０のアルキル基により置換された炭素原子数７ないし９のフェニルアルキル基を表すか、または式ＩＶ−２で表される基を表し、
Ａ12は炭素原子数２ないし１８のアルキレン基、炭素原子数５ないし７のシクロアルキレン基もしくは炭素原子数１ないし４のアルキレンジ（炭素原子数５ないし７のシクロアルキレン）基を表すか、または、
基Ａ11、Ａ12およびＡ13はそれらが結合する窒素原子と一緒になって５ないし１０員複素環を形成するか、もしくは
Ａ14およびＡ15はそれらが結合する窒素原子と一緒になって５ないし１０員複素環を形成し、
ｂ2は２ないし５０の数を表し、および
少なくとも１つの基Ａ11、Ａ13、Ａ14およびＡ15は式ＩＶ−２で表される基を表す。）で表される化合物を表し、
成分ＩＩ−ｅ）は少なくとも１つの式ＶＩＩ−２
【化９４】
0003959651.tif 000023
（式中、Ａ16は炭素原子数１ないし１０のアルキル基、炭素原子数５ないし１２のシクロアルキル基、炭素原子数１ないし４のアルキル基により置換された炭素原子数５ないし１２のシクロアルキル基、フェニル基もしくは炭素原子数１ないし１０のアルキル基により置換されたフェニル基を表し、
Ａ17は炭素原子数３ないし１０のアルキレン基を表し、
Ａ18はＡ1において定義された意味を表し、および
ｂ3は１ないし５０の数を表す。）で表される化合物を表し、
成分ＩＩ−ｆ）は次式
【化９５】
0003959651.tif 000024
（式中、ｂ4は１ないし２０を表す。）で表される化合物を表し、
成分ＩＩ−ｇ）は少なくとも１つの次式ＩＸ−２
【化９７】
0003959651.tif 000025
（式中、Ａ21およびＡ26は互いに独立して直接結合もしくは
基−Ｎ（Ｅ1）−ＣＯ−Ｅ2−ＣＯ−Ｎ（Ｅ3）−を表し、
Ｅ1およびＥ3は互いに独立して水素原子、炭素原子数１ないし８のアルキル基、炭素原子数５ないし１２のシクロアルキル基、フェニル基、炭素原子数７ないし９のフェニルアルキル基もしくは式ＩＶ−２で表される基を表し、
Ｅ2は直接結合もしくは炭素原子数１ないし４のアルキレン基を表し、
Ａ22はＡ1において定義された意味を表し、
Ａ23、Ａ24、Ａ27およびＡ28は互いに独立して水素原子、炭素原子数１ないし３０のアルキル基、炭素原子数５ないし１２のシクロアルキル基もしくはフェニル基を表し、
Ａ25は水素原子、炭素原子数１ないし３０のアルキル基、炭素原子数５ないし１２のシクロアルキル基、フェニル基、炭素原子数７ないし９のフェニルアルキル基を表すか、または式ＩＶ−２で表される基を表し、および
ｂ5は１ないし５０の数を表す。）で表される化合物を表し、
成分ＩＩ−ｈ）は少なくとも１つの次式Ｘ−２
【化９８】
0003959651.tif 000026
（式中、Ａ29は炭素原子数１ないし２４のアルキル基を表し、および
Ａ30はＡ1において定義された意味を表す。）で表される化合物を表し、
成分ＩＩ−ｉ）は少なくとも１つの次式ＸＩ−２
【化９９】
0003959651.tif 000027
（式中、Ａ31はＡ1において定義された意味を表し、および
ｂ6は２ないし５０の数を表す。）で表される化合物を表し、
成分ＩＩ−ｊ）は少なくとも１つの次式ＸＩＩ−２
【化１００】
0003959651.tif 000028
（式中、Ａ32およびＡ33は一緒になって炭素原子数２ないし１４のアルキレン基を表し、Ａ34は水素原子もしくは基−Ｇ1−ＣＯＯ−Ｇ2を表し、
Ｇ1は炭素原子数２ないし１４のアルキレン基を表し、および
Ｇ2は炭素原子数１ないし２４のアルキル基を表し、および
Ａ35はＡ1において定義された意味を表す。）で表される化合物を表し、
成分ＩＩ−ｋ）は少なくとも１つの次式ＸＩＩＩ−２
【化１０１】
0003959651.tif 000029
（式中、Ａ36、Ａ37、Ａ38、Ａ39およびＡ40は互いに独立して直接結合もしくは炭素原子数１ないし１０のアルキレン基を表し、
Ａ41はＡ1において定義された意味を表し、および
ｂ7は１ないし５０の数を表す。）で表される化合物を表し、
成分ＩＩ−ｌ）は少なくとも１つの次式ＸＩＶ−２
【化１０２】
0003959651.tif 000030
［式中、Ｔ12、Ｔ13およびＴ14は互いに独立して次式ＸＶ−２
【化１０３】
0003959651.tif 000031
（式中、Ｌは式ＩＩＩ−２で表される基を表す。）で表される基を表す。］で表される化合物を表し、
成分ＩＩ−ｍ）は少なくとも１つの次式ＸＶＩ−２
【化１０４】
0003959651.tif 000032
（式中、Ａ42は水素原子もしくはメチル基を表し、
Ａ43は直接結合もしくは炭素原子数１ないし１０のアルキレン基を表し、および
ｂ8は２ないし５０の数を表す。）で表される化合物を表し、
但し
（１）成分Ｉ−ａ）および成分ＩＩ−ｂ）もしくはＩＩ−ｍ）よりなる安定剤混合物において、もしｎ1が２を表す場合、Ｒ1は炭素原子数１ないし１８のアルキル基以外のものを表し、
（２）成分Ｉ−ａ）および成分ＩＩ−ｄ）よりなる安定剤混合物において、もしｎ1が２
を表しかつＲ1が炭素原子数１ないし１８のアルキル基を表す場合、成分ＩＩ−ｄ）の式
ＶＩ−２における基−Ｎ（Ａ14）Ａ15は５ないし１０員複素環を表す。）で表される化合物を表す、
ところの安定剤混合物に関する。
【０００６】
【発明の実施の形態】
３０個までの炭素原子を有するアルキル基の例は、メチル基、エチル基、プロピル基、イソプロピル基、ｎ−ブチル基、第二−ブチル基、イソブチル基、第三−ブチル基、２−エチルブチル基、ｎ−ペンチル基、イソペンチル基、１−メチルペンチル基、１，３−ジメチルブチル基、ｎ−ヘキシル基、１−メチルヘキシル基、ｎ−ヘプチル基、イソヘプチル基、１，１，３，３−テトラメチルブチル基、１−メチルヘプチル基、３−メチルヘプチル基、ｎ−オクチル基、２−エチルヘキシル基、１，１，３−トリメチルヘキシル基、１，１，３，３−テトラメチルペンチル基、ノニル基、デシル基、ウンデシル基、１−メチルウンデシル基、ドデシル基、１，１，３，３，５，５−ヘキサメチルヘキシル基、トリデシル基、テトラデシル基、ペンタデシル基、ヘキサデシル基、ヘプタデシル基、オクタデシル基、エイコシル基、ドコシル基およびトリアコンチル基である。
Ａ1 、Ａ9 、Ａ10、Ａ18、Ａ20、Ａ22、Ａ30、Ａ31、Ａ35およびＡ41の好ましい定義の１つは炭素原子数１ないし４のアルキル基であり、特にメチル基である。
Ｒ23、Ｒ27、Ａ23およびＡ27の好ましい定義の１つは炭素原子数１ないし２５のアルキル基であり、特に炭素原子数１５ないし２５のアルキル基、例えばヘキサデシル基および炭素原子数１８ないし２２のアルキル基である。
Ｒ25およびＡ25の好ましい定義の１つは炭素原子数１ないし２５のアルキル基、特にオクタデシル基である。
Ｒ8 、Ｒ19、Ａ8 およびＡ19の好ましい定義の１つは炭素原子数１ないし４のアルキル基、特にｎ−ブチル基である。
【０００７】
炭素原子数５ないし１２のシクロアルキル基の例はシクロペンチル基、シクロヘキシル基、シクロヘプチル基、シクロオクチル基およびシクロデシル基である。炭素原子数５ないし８のシクロアルキル基、特にシクロヘキシル基が好ましい。
【０００８】
成分Ｉ−ａ）および成分ＩＩ−ｂ）もしくはＩＩ−ｍ）よりなる安定剤混合物において、Ｒ1 は好ましくは炭素原子数１ないし８のシクロアルキル基、特にシクロヘキシル基を表す。
【０００９】
炭素原子数１ないし４のアルキル基により置換された炭素原子数５ないし１２のシクロアルキル基は例えば、メチルシクロヘキシル基もしくはジメチルシクロヘキシル基である。
【００１０】
−ＯＨおよび／もしくは炭素原子数１ないし１０のアルキル基により置換されたフェニル基は、例えばメチルフェニル基、ジメチルフェニル基、トリメチルフェニル基、第三−ブチルフェニル基もしくは３，５−ジ−第三−ブチル−４−ヒドロキシフェニル基である。
【００１１】
炭素原子数７ないし９のフェニルアルキル基の例はベンジル基およびフェニルエチル基である。
【００１２】
フェニル基において−ＯＨおよび／もしくは１０個までの炭素原子を有するアルキル基により置換された炭素原子数７ないし９のフェニルアルキル基は、例えばメチルベンジル基、ジメチルベンジル基、トリメチルベンジル基、第三−ブチルベンジル基もしくは３，５−ジ−第三−ブチル−４−ヒドロキシベンジル基である。
【００１３】
炭素原子数３ないし６のアルケニル基の例はアリル基、２−メタリル基、ブテニル基、ペンテニル基およびヘキセニル基である。アリル基が好ましい。１位の炭素原子は好ましくは飽和されている。
【００１４】
１８個までの炭素原子を有するアルキレン基の例は、メチレン基、エチレン基、プロピレン基、トリメチレン基、テトラメチレン基、ペンタメチレン基、２，２−ジメチルトリメチレン基、ヘキサメチレン基、トリメチルヘキサメチレン基、オクタメチレン基、およびデカメチレン基である。Ｒ12およびＡ12は好ましくはヘキサメチレン基を表し、Ａ43は好ましくはエチレン基を表し、Ｒ36、Ｒ38、Ａ36およびＡ38は好ましくはメチレン基を表し、Ｒ39およびＡ39は好ましくは２，２−ジメチルエチレン基を表し、並びにＲ40およびＡ40は好ましくは１，１−ジメチルエチレン基を表す。
【００１５】
炭素原子数４ないし１０のアルカンテトライル基の例は１，２，３，４−ブタンテトライル基である。
炭素原子数５ないし７のシクロアルキレン基の例は、シクロへキシレン基である。
炭素原子数１ないし４のアルキレンジ（炭素原子数５ないし７のシクロアルキレン）基の例はメチレンジシクロヘキシレン基である。
【００１６】
それらが結合する窒素原子と一緒になって、基Ｒ11、Ｒ12、Ｒ13もしくは基Ａ11、Ａ12およびＡ13は５ないし１０員複素環を形成し、この環は例えば次式
【化１０５】
0003959651.tif 000033
で表される。
６員複素環が好ましい。
【００１７】
それらが結合する窒素原子と一緒になって、Ｒ14およびＲ15もしくはＡ14およびＡ15は、５ないし１０員複素環を形成し、この環は例えば、１−ピロリジル基、ピペリジノ基、モルホリノ基、１−ピペラジニル基、４−メチル−１−ピペラジニル基、１−ヘキサヒドロアゼピニル基、５，５，７−トリメチル−１−ホモピペラジニル基もしくは４，５，５，７−テトラメチル−１−ホモピペラジニル基を表す。モルホリノ基が特に好ましい。
【００１８】
Ｒ23、Ｒ27、Ａ23およびＡ27の好ましい定義の１つはフェニル基である。
Ｙ2 、Ｅ2 、Ｒ37およびＡ37は好ましくは直接結合を表す。
Ｙ1 、Ｙ3 、Ｅ1 、Ｅ3 、Ａ1 、Ａ9 、Ａ10、Ａ18、Ａ20、Ａ22、Ａ30、Ａ31、Ａ35、Ａ41およびＡ42の好ましい定義の１つは水素原子である。
【００１９】
ｎ2 およびｂ2 は好ましくは２ないし２５を表す。
ｎ3 およびｂ3 は好ましくは１ないし２５、特に２ないし２０もしくは２ないし１０を表す。
ｎ4 ’、ｎ4 ’’、ｎ4 ’’’、ｂ4 ’、ｂ4 ’’およびｂ4 ’’’は好ましくは２ないし４を表す。
ｎ5 およびｂ5 は好ましくは１ないし２５、特に１ないし２０もしくは１ないし１０を表す。
ｎ6 およびｂ6 は好ましくは２ないし２５、特に２ないし２０もしくは２ないし１０を表す。
ｎ7 およびｂ7 は好ましくは１ないし２５、特に１ないし２０もしくは１ないし１０を表す。
ｂ8 は好ましくは２ないし２５、特に２ないし２０もしくは２ないし１０を表す。
【００２０】
成分Ｉ−ａ）および成分ＩＩ−ｂ）もしくは成分ＩＩ−ｍ）よりなる安定剤混合物において、Ｒ1は好ましくは炭素原子数１ないし１８のアルキル基以外のものを表す。
【００２１】
成分Ｉ−ａ）および成分ＩＩ−ｄ）よりなる安定剤混合物において、Ｒ1 が炭素原子数１ないし１８のアルキル基を表す場合、基−Ｎ（Ａ14）Ａ15は好ましくはモルホリノ基を表す。
【００２２】
成分Ｉ−ａ）および成分ＩＩ−ｄ）よりなる安定剤混合物において、基−Ｎ（Ａ14）Ａ15は特にモルホリノ基を表す。
【００２３】
成分ＩＩ−ａ）ないし成分ＩＩ−ｍ）として記載された化合物は本来知られており（いくつかの場合には商業的に入手可能である）そして知られている方法、例えば米国特許発明明細書第３６４０９２８号、同第４１０８８２９号、同第３９２５３７６号、同第４０８６２０４号、同第４３３１５８６号、同第５０５１４５８号、同第４４７７６１５号およびケミカルアブストラクト−ＣＡＳ(Chemical Abstract CAS) Ｎｏ．１３６５０４−９６−６、米国特許発明明細書第４８５７５９５号、ドイツ国発明明細書第２６２４３９号（Derwent 89-122983/17)、ケミカルアブストラクト１１１：５８  ９６４ｕ）、国際公開パンフレット９４／１２５４４（Derwent 94-177274/22)、米国特許発明明細書第４３５６３０７号、同第４３４０５３４号、同第４４０８０５１号、同第４６８９４１６号、同第４１１０３３４号、同第４５２９７６０号、同第５１８２３９０号（ケミカルアブストラクト−ＣＡＳ  Ｎｏ．１４４９２３−２５−１）および米国特許発明明細書第４２３３４１２号において記載された方法により製造され得る。
【００２４】
成分ＩＩ−ｆ）は知られている方法に類似して、例えば式ＶＩＩＩ−２−ａのポリアミンを塩化シアヌルと１：２ないし１：４のモル比において有機溶媒例えば、１，２−ジクロルエタン、トルエン、キシレン、ベンゼン、ジオキサンもしくは第三アミルアルコール中の無水炭酸リチウム、炭酸ナトリウムもしくは炭酸カリウムの存在下において−２０℃ないし＋１０℃、好ましくは−１０℃ないし＋１０℃、特に０℃ないし＋１０℃の温度において２ないし８時間反応させ、そして続いて得られる生成物を式ＶＩＩＩ−２−ｂの２，２，６，６−テトラメチル−４−ピペリジルアミンと反応させることにより製造される。２，２，６，６−テトラメチル−４−ピペリジルアミンと式ＶＩＩＩ−２−ａのポリアミンのモル比は例えば４：１ないし８：１である。２，２，６，６−テトラメチル−４−ピペリジルアミンの量は全部一度にもしくは数時間の間隔ごとにいくらかずつに分けて添加することができる。
【００２５】
式ＶＩＩＩ−２−ａのポリアミン：塩化シアヌル：式ＶＩＩＩ−２−ｂの２，２，６，６−テトラメチル−４−ピペリジルアミンの比は好ましくは１：３：５ないし１：３：６である。
【００２６】
以下の例は好ましい成分ＩＩ−ｆ）を製造する１つの方法を示す。
実施例：塩化シアヌル２３．６ｇ（０．１２８モル）、Ｎ，Ｎ’−ビス［３−アミノプロピル］エチレンジアミン７．４３ｇ（０．０４２６モル）および無水炭酸カリウム１８ｇ（０．１３モル）を、５℃において３時間攪拌しながら１，２−ジクロルエタン２５０ｍｌ中で反応させた。混合物を室温でさらに４時間温めた。Ｎ−（２，２，６，６）−テトラメチル−４−ピペリジル）ブチルアミン２７．２ｇ（０．１２８モル）を加えてそして得られた混合物を６０℃で２時間温めた。さらに無水炭酸カリウム１８ｇ（０．１３モル）を加えてそして混合物を６０℃においてさらに６時間加熱した。溶媒をわずかに真空下（２００ｍｂａｒ）において蒸留除去しそしてキシレンで置きかえた。Ｎ−（２，２，６，６−テトラメチル−４−ピペリジル）ブチルアミン１８．２ｇ（０．０８５モル）および粉砕した水酸化ナトリウム５．２ｇ（０．１３モル）を加え、混合物を２時間還流し、そして反応の間に生成した水を共沸蒸留によりさらに１２時間にわたって取り除いた。混合物をろ過した。溶液を水で洗浄しそしてＮａ2 ＳＯ4 上で乾燥させた。溶媒を蒸発させそして残渣を１２０ないし１３０℃において真空下（０．１ｍｂａｒ）において乾燥させた。成分ＩＩ−ｆ）が無色の樹脂として得られた。
【００２７】
一般に、成分ＩＩ−ｆ）は、例えば次式ＶＩＩＩ−２−１、ＶＩＩＩ−２−２もしくはＶＩＩＩ−２−３の化合物により表すことができる。それはまたこれら３つの化合物の混合物の形態であってもよい。
【化１０６】
0003959651.tif 000034
【化１０７】
0003959651.tif 000035
【化１０８】
0003959651.tif 000036
【００２８】
好ましい式ＶＩＩＩ−２−１の定義は次式
【化１０９】
0003959651.tif 000037
で表されるものである。
【００２９】
好ましい式ＶＩＩＩ−２−２の定義は次式
【化１１０】
0003959651.tif 000038
で表されるものである。
【００３０】
好ましい式ＶＩＩＩ−２−３の定義は次式
【化１１１】
0003959651.tif 000039
で表されるものである。
【００３１】
上記式ＶＩＩＩ−２−１、式ＶＩＩＩ−２−２、式ＶＩＩＩ−２−３において、ｂ4 は好ましくは１ないし２０を表す。
【００３２】
成分Ｉ−ａ）ないし成分Ｉ−ｌ）として記載された化合物は、成分ＩＩ−ａ）ないし成分ＩＩ−ｌ）において記載された、２，２，６，６−テトラメチルピペリジ−４−イル基中の窒素原子が未置換である化合物より、例えば米国特許発明明細書第５２０４４７３号に記載された知られている方法と同様にして、相当する２，２，６，６−テトラメチルピペリジン誘導体を適当なペルオキシ化合物、例えば過酸化水素もしくは第三−ブチルヒドロペルオキシドと、金属カルボニルもしくは金属酸化物触媒の存在下において酸化させ、続いて得られるオキシル中間体を好ましくは接触水素添加により所望のＮ−ヒドロキシ誘導体を還元することにより製造され得る。
【００３３】
この後に、Ｏ−アルキル誘導体は種々の方法により合成され得る。例えば、Ｎ−ヒドロキシ誘導体は水素化ナトリウムおよびハロゲン化炭化水素、例えば沃化エチルでアルキル化され得る。Ｎ−メトキシ変性体はニトロキシル基およびジ−第三−ブチルペルオキシドのクロロベンゼン溶液の熱分解により製造され得る。生成物はニトロキシル基と、第三−ブトキシ基のβ−開烈より製造されるメチル基との間のカップリング反応により形成される。
【００３４】
これらの操作はＮ−アルコキシ置換基の参考として記載されているが、それらは全てのＯＲ1 基に同等に適用され得ると理解されるであろう。
【００３５】
例えば、１−シクロアルコキシ−２，２，６，６−テトラメチルピペリジニ−４−イル誘導体は相当する２，２，６，６−テトラメチルピペリジ−４−イル誘導体と第三−ブチル−ヒドロキシペルオキシドをＭｏＯ3 とシクロアルカンの存在下において反応させることにより製造され得る。
【００３６】
一般に、成分Ｉ−ｆ）はまた、例えば式ＶＩＩＩ−２−１、式ＶＩＩＩ−２−２もしくは式ＶＩＩＩ−２−３（式中、Ａ20は基−ＯＲ20を表す。）の化合物を示す。それは、これらの３つの化合物の混合物の形態でも有り得る。
【００３７】
成分Ｉ−ｆ）として記載された生成物は、ａ）式ＶＩＩＩ−１−ａで表されるポリアミンと塩化シアヌルを反応させることより得られる生成物を、式ＶＩＩＩ−１−ｂで表される化合物と反応させて得られる生成物を表す。
【化１１２】
0003959651.tif 000040
（上記式中、ｎ4 ’、ｎ4 ’’およびｎ4 ’’’は互いに独立して２ないし１２の数を表し、
Ｒ19は水素原子、炭素原子数１ないし１２のアルキル基、炭素原子数５ないし１２のシクロアルキル基、フェニル基もしくは炭素原子数７ないし９のフェニルアルキル基を表し、
Ｒ20はＲ1 において定義された意味を表す。）
【００３８】
反応は、例えば米国特許発明明細書第４４７７６１５号において記載された製造方法と同様にして行われ得る。
【００３９】
特に好ましくは、成分Ｉ−ａ）は登録商標ＴＩＮＵＶＩＮ１２３を表し、
成分ＩＩ−ａ）は好ましくは登録商標ＭＡＲＫ  ＬＡ５２もしくは登録商標ＭＡＲＫ  ＬＡ５７を表し、
成分ＩＩ−ｂ）は登録商標ＣＨＩＭＡＳＳＯＲＢ  １１９を表し、
成分ＩＩ−ｄ）は登録商標ＣＨＩＭＡＳＳＯＲＢ  ９４４、登録商標ＣＹＡＳＯＲＢ  ＵＶ  ３３４６もしくは登録商標ＤＡＳＴＩＢ  １０８２を表し、
成分ＩＩ−ｅ）は登録商標ＵＶＡＳＩＬ  ２９９もしくは登録商標ＵＶＡＳＩＬ  １２５を表し、
成分ＩＩ−ｆ）は登録商標ＵＶＡＳＯＲＢ  ＨＡ  ８８を表し、
成分ＩＩ−ｇ）は登録商標ＵＶＩＮＵＬ  ５０５０Ｈ、登録商標ＬＩＧＨＴＳＣＨＵＴＺＳＴＯＦＦ  ＵＶ  ３１もしくは登録商標ＬＵＣＨＥＭ  ＨＡ−Ｂ  １８を表し、
成分ＩＩ−ｉ）は登録商標ＨＯＳＴＡＶＩＮ  Ｎ  ３０を表し、
成分ＩＩ−ｋ）は登録商標ＭＡＲＫ  ＬＡ６３もしくは登録商標ＭＡＲＫ  ＬＡ６８を表し、
および成分ＩＩ−ｍ）は登録商標ＴＩＮＵＶＩＮ  ６２２を表す。
【００４０】
使用され得る他の生成物は、例えば成分ＩＩ−ａ）として登録商標Ｔｉｎｕｖｉｎ  ７７０もしくは登録商標ＤＡＳＴＩＢ  ８４５であり、成分ＩＩ−ｈ）として登録商標ＬＩＧＨＴＳＣＨＵＴＺＭＩＴＴＥＬ  Ｓ  ９５であり、および成分ＩＩ−ｊ）として登録商標ＨＯＳＴＶＩＮ  Ｎ  ２０もしくは登録商標ＳＡＮＤＵＶＯＲ  ３０５０である。
【００４１】
成分Ｉ−ｆ）として登録商標ＵＶＡＳＯＲＢ  ＨＡ  ８８（２，２，６，６−テトラメチルピペリジニ−４−イル基は式ＶＩＩＩ−１−ｃで表される基で置き換えられている。）を使用することが好ましい。
【００４２】
式ＸＩ−２の化合物中の基Ａ31が水素原子を表す場合、この化合物は次式ＸＩ−２*
【化１１３】
0003959651.tif 000041
で表される化合物との混合物の形態にあり、そしてまた本発明の安定剤系において成分ＩＩ−ｉ）として、混合物として使用され得る。ＸＩ−２：ＸＩ−２* の比は、例えば２０：１ないし１：２０もしくは１：１０ないし１０：１である。
【００４３】
式ＶＩ−１、ＶＩ−２、ＶＩＩ−１、ＶＩＩ−２、ＶＩＩＩ−２−１、ＶＩＩＩ−２−２、ＶＩＩＩ−２−３、ＩＸ−１、ＩＸ−２、ＸＩ−１、ＸＩ−２、ＸＩ−２* 、ＸＩＩＩ−１、ＸＩＩＩ−２およびＸＶＩ−２の化合物における自由原子価を飽和する末端基の定義はそれらの製造に使用されるプロセスに依存する。末端基はまた化合物の製造の後に変性され得る。
【００４４】
式ＶＩ−１の化合物が次式
【化１１４】
0003959651.tif 000042
（式中、Ｘは例えばハロゲン原子、特に塩素原子を表し、およびＲ14およびＲ15は上記で定義された意味を表す。）で表される化合物と、次式
【化１１５】
0003959651.tif 000043
（式中、Ｒ11、Ｒ12およびＲ13は上記で定義された意味を表す。）で表される化合物を反応させて製造される場合、ジアミノ基に結合している末端基は水素原子もしくは次式
【化１１６】
0003959651.tif 000044
で表され、およびトリアジン基に結合している末端基はＸもしくは次式
【化１１７】
0003959651.tif 000045
で表される。
【００４５】
もしＸがハロゲン原子を表すとき、反応が終了したとき、それを例えば−ＯＨもしくはアミノ基に置き換えることが都合がよい。注目されるアミノ基の例はピロリジニー１−イル基、モルホリノ基、−ＮＨ2 、−Ｎ（炭素原子数１ないし８のアルキル）2 および−ＮＲ（炭素原子数１ないし８のアルキル）（式中、Ｒは水素原子もしくは式ＩＶ−１で表される基を表す。）である。
【００４６】
式ＶＩ−１の化合物に関する上記のコメントは式ＶＩ−２の化合物に対応して適用され、基Ｒ11、Ｒ12、Ｒ13、Ｒ14およびＲ15がそれぞれ基Ａ11、Ａ12、Ａ13、Ａ14およびＡ15に対応し、また基ＩＶ−１が基ＩＶ−２に対応する。
【００４７】
式ＶＩＩ−１もしくはＶＩＩ−２の化合物において、シリコン原子に結合している末端基は、例えば（Ｒ16）3 Ｓｉ−Ｏ−もしくは（Ａ16）3 Ｓｉ−Ｏ−を表し、また酸素原子に結合している末端基は例えば−Ｓｉ（Ｒ16）3 もしくは−Ｓｉ（Ａ16）3 を表す。
【００４８】
式ＶＩＩ−１およびＶＩＩ−２の化合物はまた、ｎ3 もしくはｂ3 が３ないし１０の数を表す場合、環状化合物の形態であり得る。言い換えると、この場合構造式に示される自由原子価は直接結合を形成する。
【００４９】
式ＶＩＩＩ−２−１、ＶＩＩＩ−２−２およびＶＩＩＩ−２−３の化合物において、トリアジン基に結合している末端基は、例えばＣｌもしくは次式
【化１１８】
0003959651.tif 000046
で表され、アミノ基に結合する末端基は例えば水素原子もしくは次式
【化１１９】
0003959651.tif 000047
で表される基を表す。
【００５０】
式ＩＸ−１の化合物において、２，５−ジオキソピロリジン環に結合している末端基は、例えば水素原子を表し、および基−Ｃ（Ｒ27）（Ｒ28）に結合する末端基は例えば次式
【化１２０】
0003959651.tif 000048
で表される基を表す。
【００５１】
式ＩＸ−２の化合物において、２，５−ジオキソピロリジン環に結合している末端基は例えば水素原子を表し、および基−Ｃ（Ａ27）（Ａ28）に結合する末端基は例えば次式
【化１２１】
0003959651.tif 000049
で表される基を表す。
【００５２】
式ＸＩ−１およびＸＩ−２の化合物において、ジメチレン基に結合している末端基は、例えば−ＯＨを表し、および酸素原子に結合している末端基は例えば水素原子を表し得る。末端基はまたポリエーテル基でも有り得る。
【００５３】
式ＸＩ−２* の化合物において、窒素原子に結合している末端基は例えば、水素原子を表し、および２−ヒドロキシプロピレン基に結合している末端基は例えば次式
【化１２２】
0003959651.tif 000050
で表される基を表す。
【００５４】
式ＸＩＩＩ−１の化合物において、カルボニル基に結合している末端基は例えば、次式
【化１２３】
0003959651.tif 000051
で表され、酸素原子の基に結合している末端基は例えば次式
【化１２４】
0003959651.tif 000052
で表される基を表す。
【００５５】
式ＸＩＩＩ−２の化合物において、カルボニル基に結合している末端基は例えば、次式
【化１２５】
0003959651.tif 000053
で表され、および酸素原子の基に結合している末端基は例えば次式
【化１２６】
0003959651.tif 000054
で表される。
【００５６】
例えば次式
【化１２７】
0003959651.tif 000055
（式中、Ａ42が前記で定義された意味を表す。）で表される化合物と、式Ｑ−ＯＯＣ−Ａ43−ＣＯＯ−Ｑ（式中、Ｑはメチル基、エチル基もしくはプロピル基を表し、およびＡ43は前記で定義された意味を表す。）を反応させることにより、式ＸＶＩ−２の化合物の製造を行う場合、２，２，６，６−テトラメチル−４−オキシピペリジ−１−イル基に結合している末端基は、水素原子もしくは−ＣＯ−Ａ43−ＣＯＯ−Ｑを表し、およびジアシル基に結合している末端基は−Ｏ−Ｑを表すかもしくは次式
【化１２８】
0003959651.tif 000056
で表される。
【００５７】
好ましい安定剤混合物は、Ｒ1 、Ｒ9 、Ｒ10、Ｒ18、Ｒ20、Ｒ22、Ｒ30、Ｒ31、Ｒ35およびＲ41は互いに独立して炭素原子数１ないし１２のアルキル基、炭素原子数５ないし８のシクロアルキル基もしくはメチル基により置換された炭素原子数５ないし８のシクロアルキル基を表すものである。
好ましいものは同様にして、Ｒ1 、Ｒ9 、Ｒ10、Ｒ18、Ｒ20、Ｒ22、Ｒ30、Ｒ31、Ｒ35およびＲ41は互いに独立してメチル基、オクチル基もしくはシクロヘキシル基を表すものである。
【００５８】
また興味のあるものはＡ1 、Ａ9 、Ａ10、Ａ18、Ａ20、Ａ22、Ａ30、Ａ31、Ａ35およびＡ41は互いに独立して水素原子もしくはメチル基を表す安定剤混合物である。
【００５９】
好ましい態様はまた、成分Ｉ−ａ）、Ｉ−ｂ）、Ｉ−ｃ）、Ｉ−ｄ）、Ｉ−ｅ）、Ｉ−ｆ）、Ｉ−ｇ）、Ｉ−ｈ）、Ｉ−ｉ）、Ｉ−ｊ）、Ｉ−ｋ）もしくはＩ−ｌ）、およびＩＩ−ａ）、ＩＩ−ｂ）、ＩＩ−ｄ）、ＩＩ−ｅ）、ＩＩ−ｆ）、ＩＩ−ｇ）、ＩＩ−ｉ）、ＩＩ−ｋ）もしくは成分ＩＩ−ｍ）よりなる安定剤混合物に相当する。
【００６０】
以下の安定剤混合物が例として挙げられる。
１．成分Ｉ−ａ）および成分ＩＩ−ｂ）、ＩＩ−ｄ）もしくはＩＩ−ｍ）よりなる安定剤混合物。
２．成分Ｉ−ｂ）および成分ＩＩ−ｂ）、ＩＩ−ｄ）もしくはＩＩ−ｍ）よりなる安定剤混合物。
３．成分Ｉ−ｃ）および成分ＩＩ−ｂ）、ＩＩ−ｄ）もしくはＩＩ−ｍ）よりなる安定剤混合物。
【００６１】
また好ましいものは、
ｎ1 は１、２もしくは４を表し、
もしｎ1 が１を表す場合、Ｒ2 は炭素原子数１０ないし２０のアルキル基を表し、もしｎ1 が２を表す場合、Ｒ2 は炭素原子数６ないし１０のアルキレン基を表し、および
もしｎ1 が４を表す場合、Ｒ2 はブタンテトライル基を表し、
Ｒ3 およびＲ7 は互いに独立して水素原子もしくは炭素原子数１ないし４のアルキル基を表し、
Ｒ4 、Ｒ5 およびＲ6 は互いに独立して炭素原子数２ないし６のアルキレン基を表し、
Ｒ8 は水素原子、炭素原子数１ないし６のアルキル基、炭素原子数５ないし８のシクロアルキル基、メチル基により置換された炭素原子数５ないし８のシクロアルキル基、フェニル基、炭素原子数７ないし９のフェニルアルキル基を表すか、または式ＩＶ−１で表される基を表し、
Ｒ11、Ｒ13、Ｒ14およびＲ15は互いに独立して水素原子、炭素原子数１ないし８のアルキル基、炭素原子数５ないし８のシクロアルキル基、メチル基により置換された炭素原子数５ないし８のシクロアルキル基、フェニル基、炭素原子数７ないし９のフェニルアルキル基または式ＩＶ−１で表される基を表すか、または基Ｒ14およびＲ15はそれらが結合する窒素原子と一緒になって６員複素環を形成し、
Ｒ12は炭素原子数２ないし１０のアルキレン基を表し、および
ｎ2 は２ないし２５の数を表し、
Ｒ16は炭素原子数１ないし４のアルキル基、炭素原子数５ないし８のシクロアルキル基もしくはフェニル基を表し、
Ｒ17は炭素原子数３ないし６のアルキレン基を表し、および
ｎ3 は１ないし２５の数を表し、
ｎ4 ’、ｎ4 ’’およびｎ4 ’’’は互いに独立して２ないし４の数を表し、
および
Ｒ19は炭素原子数１ないし４のアルキル基を表し、
Ｒ21およびＲ26は互いに独立して直接結合もしくは                          基−Ｎ（Ｙ1 ）−ＣＯ−Ｙ2 −ＣＯ−Ｎ（Ｙ3 ）−を表し、
Ｙ1 およびＹ3 は互いに独立して水素原子、炭素原子数１ないし４のアルキル基を表し、
Ｙ2 は直接結合を表し、
Ｒ23およびＲ27は炭素原子数１ないし２５のアルキル基もしくはフェニル基を表し、
Ｒ24およびＲ28は水素原子もしくは炭素原子数１ないし４のアルキル基を表し、Ｒ25は炭素原子数１ないし２５のアルキル基または式ＩＶ−１で表される基を表し、および
ｎ5 は１ないし２５の数を表し、
Ｒ29は炭素原子数８ないし１５のアルキル基を表し、
ｎ6 は２ないし２５の数を表し、
Ｒ32およびＲ33は一緒になって炭素原子数８ないし１４のアルキレン基を表し、Ｒ34は水素原子もしくは基−Ｚ1 −ＣＯＯ−Ｚ2 を表し、
Ｚ1 は炭素原子数２ないし６のアルキレン基を表し、および
Ｚ2 は炭素原子数８ないし１５のアルキル基を表し、
Ｒ36、Ｒ38、Ｒ39およびＲ40は互いに独立して炭素原子数１ないし４のアルキレン基を表し、
Ｒ37は直接結合を表し、および
ｎ7 は１ないし２５の数を表すところの安定剤混合物である。
【００６２】
特に好ましいものは、成分Ｉ−ａ）は少なくとも１つの式Ｉ−１−ａ−１、式Ｉ−１−ａ−２もしくは式Ｉ−１−ａ−３
【化１２９】
0003959651.tif 000057
（式中、Ｒ1はメチル基、オクチル基もしくはシクロヘキシル基を表す。）で表される化
合物を表し、
成分Ｉ−ｂ）は少なくとも１つの次式ＩＩ−１−ｂ
【化１３０】
0003959651.tif 000058
（式中、Ｒ9はＲ1において定義された意味を表す。）で表される化合物を表し、
成分Ｉ−ｃ）は少なくとも１つの次式Ｖ−１−ｃ
【化１３１】
0003959651.tif 000059
（式中、Ｒ9は上記において定義された意味を表す。）で表される化合物を表し、
成分Ｉ−ｄ）は少なくとも１つの式ＶＩ−１−ｄ−１、式ＶＩ−１−ｄ−２もしくは式ＶＩ−１−ｄ−３
【化１３２】
0003959651.tif 000060
（式中、Ｒ10はＲ1において定義された意味を表し、および
ｎ2は２ないし２５の数を表す。）で表される化合物を表し、
成分Ｉ−ｅ）は少なくとも１つの次式ＶＩＩ−１−ｅ
【化１３３】
0003959651.tif 000061
（式中、Ｒ18はＲ1において定義された意味を表し、および
ｎ3は１ないし２５の数を表す。）で表される化合物を表し、
成分Ｉ−ｆ）は次式
【化１３４】
0003959651.tif 000062
（式中、ｂ4は１ないし２０を表す。）で表される化合物を表し、
成分Ｉ−ｇ）は少なくとも１つの式ＩＸ−１−ｇ−１、ＩＸ−１−ｇ−２もしくはＩＸ−１−ｇ−３、
【化１３５】
0003959651.tif 000063
【化１３６】
0003959651.tif 000064
（式中、Ｒ10およびＲ22はＲ1において定義された意味を表し、および
ｎ5は１ないし２５を表す。）で表される化合物を表し、
成分Ｉ−ｈ）は少なくとも１つの次式Ｘ−１−ｈ
【化１３７】
0003959651.tif 000065
（式中、Ｒ30はＲ1において定義された意味を表す。）で表される化合物を表し、
成分Ｉ−ｉ）は少なくとも１つの式ＸＩ−１（式中、Ｒ31はＲ1において定義された意
味を表しおよびｎ6は２ないし２５の数を表す。）で表される化合物を表し、
成分Ｉ−ｊ）は少なくとも１つの式ＸＩＩ−１−ｊ−１もしくはＸＩＩ−１−ｊ−２
【化１３８】
0003959651.tif 000066
（式中、Ｒ35はＲ1において定義された意味を表す。）で表される化合物を表し、
成分Ｉ−ｋ）は少なくとも１つの式ＸＩＩＩ−１−ｋ
【化１３９】
0003959651.tif 000067
（式中、Ｒ41はＲ1において定義された意味を表し、および
ｎ7は１ないし２５の数を表す。）で表される化合物を表し、
成分Ｉ−ｌ）は少なくとも１つの式ＸＩＶ−１−１
【化１４０】
0003959651.tif 000068
（式中、Ｒ9はＲ1において定義された意味を表す。）で表される化合物を表すところの安
定剤混合物である。
【００６３】
好ましいものは、さらにｂ1 は１、２もしくは４を表し、
もしｂ1 が１を表す場合、Ａ2 は炭素原子数１０ないし２０のアルキル基を表し、もしｂ1 が２を表す場合、Ａ2 は炭素原子数６ないし１０のアルキレン基を表し、および
もしｂ1 が４を表す場合、Ａ2 はブタンアルカンテトライル基を表し、
Ａ3 およびＡ7 は互いに独立して水素原子もしくは炭素原子数１ないし４のアルキル基を表し、
Ａ4 、Ａ5 およびＡ6 は互いに独立して炭素原子数２ないし６のアルキレン基を表し、
Ａ8 は水素原子、炭素原子数１ないし６のアルキル基、炭素原子数５ないし８のシクロアルキル基、メチル基により置換された炭素原子数５ないし８のシクロアルキル基、フェニル基、炭素原子数７ないし９のフェニルアルキル基または式ＩＶ−２で表される基を表し、
Ａ11、Ａ13、Ａ14およびＡ15は互いに独立して水素原子、炭素原子数１ないし８のアルキル基、炭素原子数５ないし８のシクロアルキル基、メチル基により置換された炭素原子数５ないし８のシクロアルキル基、フェニル基、炭素原子数７ないし９のフェニルアルキル基もしくは式ＩＶ−２で表される基を表し、または
基Ａ14およびＡ15はそれらが結合する窒素原子と一緒になって６員複素環を形成し、
Ａ12は炭素原子数２ないし１０のアルキレン基を表し、および
ｂ2 は２ないし２５の数を表し、
Ａ16は炭素原子数１ないし４のアルキル基、炭素原子数５ないし８のシクロアルキル基もしくはフェニル基を表し、
Ａ17は炭素原子数３ないし６のアルキレン基を表し、および
ｂ3 は１ないし２５の数を表し、
ｂ4 ’、ｂ4 ’’およびｂ4 ’’’は互いに独立して２ないし４の数を表し、および
Ａ19は炭素原子数１ないし４のアルキル基を表し、
Ａ21およびＡ26は互いに独立して直接結合もしくは
基−Ｎ（Ｅ1 ）−ＣＯ−Ｅ2 −ＣＯ−Ｎ（Ｅ3 ）−を表し、
Ｅ1 およびＥ3 は互いに独立して水素原子もしくは炭素原子数１ないし４のアルキル基を表し、
Ｅ2 は直接結合を表し、
Ａ23およびＡ27は炭素原子数１ないし２５のアルキル基もしくはフェニル基を表し、
Ａ24およびＡ28は水素原子もしくは炭素原子数１ないし４のアルキル基を表し、Ａ25は炭素原子数１ないし２５のアルキル基または式ＩＶ−２で表される基を表し、および
ｂ5 は１ないし２５の数を表し、
Ａ29は炭素原子数８ないし１５のアルキル基を表し、
ｂ6 は２ないし２５の数を表し、
Ａ32およびＡ33は一緒になって炭素原子数８ないし１４のアルキレン基を表し、Ａ34は水素原子もしくは基−Ｇ1 −ＣＯＯ−Ｇ2 を表し、
Ｇ1 は炭素原子数２ないし６のアルキレン基を表し、および
Ｇ2 炭素原子数８ないし１５のアルキル基を表し、
Ａ36、Ａ38、Ａ39およびＡ40は互いに独立して直接結合もしくは炭素原子数１ないし４のアルキレン基を表し、
Ａ37は直接結合を表し、および
ｂ7 は１ないし２５の数を表すところの安定剤混合物である。
【００６４】
特に好ましいものは、成分ＩＩ−ａ）は少なくとも１つの次式Ｉ−２−ａ−３
【化１４１】
0003959651.tif 000069
（式中、Ａ1は水素原子もしくはメチル基を表す。）で表される化合物を表し、
成分ＩＩ−ｂ）は少なくとも１つの次式ＩＩ−２−ｂの化合物基
【化１４２】
0003959651.tif 000070
（式中、Ａ9はＡ1で定義された意味を表す。）で表される化合物を表し、
成分ＩＩ−ｄ）は少なくとも１つの次式ＶＩ−２−ｄ−１、ＶＩ−２−ｄ−２もしくはＶＩ−２−ｄ−３
【化１４３】
0003959651.tif 000071
（式中、Ａ10はＡ1において定義された意味を表し、および
ｂ2は２ないし２５の数を表す。）で表される化合物を表し、
成分ＩＩ−ｅ）は少なくとも１つの式ＶＩ−２−ｅ
【化１４４】
0003959651.tif 000072
（式中、Ａ18はＡ1において定義された意味を表し、および
ｂ3は１ないし２５の数を表す。）で表される化合物を表し、
成分ＩＩ−ｆ）は次式で表される化合物を表し
【化１４５】
0003959651.tif 000073
（式中、ｂ4は１ないし２０を表す。）、
成分ＩＩ−ｇ）は少なくとも１つの次式ＩＸ−２−ｇ−１、ＩＸ−２−ｇ−２もしくはＩＸ−２−ｇ−３
【化１４６】
0003959651.tif 000074
（式中、Ａ10およびＡ22はＡ1において定義された意味を表し、およびｂ5は１ないし２５の数を表す。）で表される化合物を表し、
成分ＩＩ−ｉ）は少なくとも１つの次式ＸＩ−２（式中、Ａ31はＡ1において定義され
た意味を表し、およびｂ6は２ないし２５の数を表す。）で表される化合物を表し、
成分ＩＩ−ｋ）は少なくとも１つの次式ＸＩＩＩ−２−ｋ
【化１４７】
0003959651.tif 000075
（式中、Ａ41はＡ1において定義された意味を表し、および
ｂ7は１ないし２５の数を表す。）で表される化合物を表し、
成分ＩＩ−ｍ）は少なくとも１つの次式ＸＶＩ−２−ｍ
【化１４８】
0003959651.tif 000076
（式中、ｂ8は２ないし２５の数を表す。）で表される化合物を表すところの安定剤混合
物である。
【００６５】
特に興味のあるものは以下の安定剤系である。
ａ）少なくとも１つの式Ｉ−１−ａ−１（式中、Ｒ1 はシクロヘキシル基を表す。）で表される化合物と、少なくとも１つの式ＸＶＩ−２−ｍで表される化合物よりなる安定剤混合物。
ｂ）少なくとも１つの式Ｉ−１−ａ−１（式中、Ｒ1 はシクロヘキシル基を表す。）で表される化合物と、少なくとも１つの式ＶＩ−２−ｄ−１（式中、Ａ10は水素原子を表す。）で表される化合物よりなる安定剤混合物。
ｃ）少なくとも１つの式Ｉ−１−ａ−１（式中、Ｒ1 はシクロヘキシル基を表す。）で表される化合物と、少なくとも１つの式ＩＩ−２−ｂ（式中、Ａ9 はメチル基を表す。）で表される化合物よりなる安定剤混合物。
ｄ）少なくとも１つの式ＩＩ−１−ｂ（式中、Ｒ9 はシクロヘキシル基を表す。）で表される化合物と、少なくとも１つの式ＸＶＩ−２−ｍで表される化合物よりなる安定剤混合物。
ｅ）少なくとも１つの式ＩＩ−１−ｂ（式中、Ｒ9 はシクロヘキシル基を表す。）で表される化合物と、少なくとも１つの式ＶＩ−２−ｄ−１（式中、Ａ10は水素原子を表す。）で表される化合物よりなる安定剤混合物。
ｆ）少なくとも１つの式ＩＩ−１−ｂ（式中、Ｒ9 はシクロヘキシル基を表す。）で表される化合物と、少なくとも１つの式ＩＩ−２−ｂ（式中、Ａ9 はメチル基を表す。）で表される化合物よりなる安定剤混合物。
ｇ）少なくとも１つの式Ｖ−１−ｃ（式中、Ｒ9 はシクロヘキシル基を表す。）で表される化合物と、少なくとも１つの式ＸＶＩ−２−ｍで表される化合物よりなる安定剤混合物。
ｈ）少なくとも１つの式Ｖ−１−ｃ（式中、Ｒ9 はシクロヘキシル基を表す。）で表される化合物と、少なくとも１つの式ＶＩ−２−ｄ−１（式中、Ａ10は水素原子を表す。）で表される化合物よりなる安定剤混合物。
ｉ）少なくとも１つの式Ｖ−１−ｃ（式中、Ｒ9 はシクロヘキシル基を表す。）で表される化合物と、少なくとも１つの式ＩＩ−２−ｂ（式中、Ａ9 はメチル基を表す。）で表される化合物よりなる安定剤混合物。
ｊ）少なくとも１つの式Ｖ−１−ｃ（式中、Ｒ9 はメチル基を表す。）で表される化合物と、少なくとも１つの式ＸＶＩ−２−ｍで表される化合物よりなる安定剤混合物。ｋ）少なくとも１つの式Ｖ−１−ｃ（式中、Ｒ9 はメチル基を表す。）で表される化合物と、少なくとも１つの式ＶＩ−２−ｄ−１（式中、Ａ10は水素原子を表す。）で表される化合物よりなる安定剤混合物。
ｌ）少なくとも１つの式Ｖ−１−ｃ（式中、Ｒ9 はメチル基を表す。）で表される化合物と、少なくとも１つの式ＩＩ−２−ｂ（式中、Ａ9 はメチル基を表す。）で表される化合物よりなる安定剤混合物。
ｍ）少なくとも１つの式Ｉ−１−ａ−１（式中、Ｒ1 はオクチル基を表す。）で表される化合物と、少なくとも１つの式ＶＩ−２−ｄ−２（式中、Ａ10は水素原子を表す。）で表される化合物よりなる安定剤混合物。
ｎ）少なくとも１つの式Ｉ−１−ａ−１（式中、Ｒ1 はオクチル基を表す。）で表される化合物と、次式
Ｈ2 Ｎ−（ＣＨ2 ）3 −ＮＨ−（ＣＨ2 ）2 −ＮＨ−（ＣＨ2 ）3 −ＮＨ2
で表されるポリアミンと塩化シアヌルの反応により得られる生成物を、次式
【化１４９】
0003959651.tif 000077
で表される化合物と反応させることにより得られる生成物よりなる安定剤混合物。
【００６６】
上記の安定剤系中において、２つの成分は特に好ましくは重量比が１：４ないし１：１である。
【００６７】
新規な安定剤混合物は、熱、酸化または光誘発の崩壊に対して有機材料を安定化させるのに適している。
【００６８】
そのような有機材料の例は以下のようなものである：
１．モノオレフィンおよびジオレフィンのポリマー、例えばポリプロピレン、ポリイソブチレン、ポリブト−１−エン、ポリ−４−メチルペント−１−エン、ポリイソプレンまたはポリブタジエン、ならびにシクロオレフィン例えばシクロペンテンまたはノルボルネンのポリマー、（所望により架橋結合できる）ポリエチレン、例えば高密度ポリエチレン（ＨＤＰＥ）、高密度および高分子量ポリエチレン（ＨＤＰＥ−ＨＭＷ）、高密度および超高分子ポリエチレン（ＨＤＰＥ−ＵＨＭＷ）、中密度ポリエチレン（ＭＤＰＥ）、低密度ポリエチレン（ＬＤＰＥ）および線状低密度ポリエチレン（ＬＬＤＰＥ）、枝分れ低密度ポリエチレン（ＢＬＤＰＥ）。
【００６９】
ポリオレフィン、すなわち先の段落中で例示したようなモノオレフィンのポリマー、好ましくはポリエチレンおよびポリプロピレンは種々の方法、好ましくは以下の方法により製造できる：
ａ）（通常、高圧および高められた温度においての）ラジカル重合
ｂ）通常周期表のIVｂ、Ｖｂ、VIｂまたはVIII属の金属の１個以上を含む触媒を使用する触媒重合。これらの金属は通常、π−配位またはσ−配位のどちらか一方が可能な、例えば酸化物、ハロゲン化物、アルコラート、エステル、エーテル、アミン、アルキル、アルケニルおよび／またはアリールのような配位子の１つ以上を持つ。これら金属錯体は遊離型であるか例えば活性化塩化マグネシウム、塩化チタン（III)、酸化アルミニウムまたは酸化珪素のような支持体に固定化していてよい。これらの触媒は重合媒体中に可溶または不溶であってよい。触媒はそれ自体重合において使用でき、または、例えば金属アルキル、金属水素化物、金属アルキルハライド、金属アルキル酸化物または金属アルキルオキサン（該金属は周期表のIa、IIa および／またはIIIa属の元素である。）のような別の活性剤が使用できる。活性剤は都合良くは、他のエステル、エーテル、アミンもしくはシリルエーテル基により改良され得る。
これら触媒系は通常フィリップス(Phillips)、スタンダードオイルインディアナ(Standard Oil Indiana)、チグラー（−ナッタ）〔Ziegler-(Natta) 〕、ＴＮＺ〔デュポン社(Dupont)〕、メタロセンまたはシングルサイト触媒（ＳＳＣ）と称されるものである。
【００７０】
２．  １．に記載したポリマーの混合物、例えばポリプロピレンとポリイソブチレンとの混合物、ポリプロピレンとポリエチレンとの混合物（例えばＰＰ／ＨＤＰＥ、ＰＰ／ＬＤＰＥ）およびポリエチレンの種々のタイプの混合物（例えば、ＬＤＰＥ／ＨＤＰＥ）。
【００７１】
３．モノオレフィンとジオレフィン相互または他のビニルモノマーとのコポリマー、例えばエチレン／プロピレンコポリマー、線状低密度ポリエチレン（ＬＬＤＰＥ）およびその低密度ポリエチレン（ＬＤＰＥ）との混合物、プロピレン／ブト−１−エンコポリマー、プロピレン／イソブチレンコポリマー、エチレン／ブト−１−エンコポリマー、エチレン／ヘキセンコポリマー、エチレン／メチルペンテンコポリマー、エチレン／ヘプテンコポリマー、エチレン／オクテンコポリマー、プロピレン／ブタジエンコポリマー、イソブチレン／イソプレンコポリマー、エチレン／アルキルアクリレートコポリマー、エチレン／アルキルメタクリレートコポリマー、エチレン／ビニルアセテートコポリマーおよびそれらコポリマーと一酸化炭素のコポリマーまたはエチレン／アクリル酸コポリマーおよびそれらの塩類（アイオノマー）およびエチレンとプロピレンとジエン例えばヘキサジエン、ジシクロペンタジエンまたはエチリデン−ノルボルネンのようなものとのターポリマー；ならびに前記コポリマー相互の混合物および１．に記載したポリマーとの混合物、例えばポリプロピレン／エチレン−プロピレン−コポリマー、ＬＤＰＥ／エチレン−ビニルアセテート（ＥＶＡ）コポリマー、ＬＤＰＥ／エチレンアクリル酸（ＥＡＡ）コポリマー、ＬＬＤＰＥ／ＥＶＡ、ＬＬＤＰＥ／ＥＡＡおよび交互またはランダムポリアルキレン／一酸化炭素−コポリマー；ならびに他のポリマーとこれらの混合物、例えばポリアミド。
【００７２】
４. それらの水素化変性物（例えば粘着付与剤）およびポリアルキレンとデンプンの混合物を含む炭化水素樹脂（例えば炭素原子数５ないし９）。
【００７３】
５．ポリスチレン、ポリ−（ｐ−メチルスチレン）、ポリ−（α−メチルスチレン）。
【００７４】
６．スチレンまたは、α−メチルスチレンとジエンもしくはアクリル誘導体とのコポリマー、例えばスチレン／ブタジエン、スチレン／アクリロニトリル、スチレン／アルキルメタクリレート、スチレン／ブタジエン／アルキルアクリレート、スチレン／ブタジエン／アルキルメタクリレート、スチレン／無水マレイン酸、スチレン／アクリロニトリル／メチルアクリレート；高衝撃強度のスチレンコポリマーと他のポリマー、例えばポリアクリレート、ジエンポリマーまたはエチレン／プロピレン／ジエンターポリマーとの混合物；およびスチレンのブロックコポリマー、例えばスチレン／ブタジエン／スチレン、スチレン／イソプレン／スチレン、スチレン／エチレン／ブチレン／スチレン、又はスチレン／エチレン／プロピレン／スチレン。
【００７５】
７．スチレンまたはα−メチルスチレンのグラフトコポリマー、例えばポリブタジエンにスチレン、ポリブタジエン−スチレンまたはポリブタジエン−アクリロニトリルにスチレンのようなもの；ポリブタジエンにスチレンおよびアクリロニトリル（またはメタアクリロニトリル）；ポリブタジエンにスチレン、アクリロニトリルおよびメチルメタクリレート；ポリブタジエンにスチレンおよび無水マレイン酸；ポリブタジエンにスチレン、アクリロニトリルおよび無水マレイン酸またはマレインイミド；ポリブタジエンにスチレンおよびマレインイミド；ポリブタジエンにスチレンおよびアルキルアクリレートまたはメタクリレート、エチレン／プロピレン／ジエンターポリマーにスチレンおよびアクリロニトリル、ポリアクリレートまたはポリメタクリレートにスチレンおよびアクリロニトリル、アクリレート／ブタジエンコポリマーにスチレンおよびアクリロニトリル、ならびにこれらと６．に列挙したコポリマーとの混合物、例えばＡＢＳ、ＭＢＳ、ＡＳＡおよびＡＥＳポリマーとして知られているコポリマー混合物。
【００７６】
８．ハロゲン含有ポリマー、例えばポリクロロプレン、塩素化ゴム、イソブチレン−イソプレンの塩素化および臭素化コポリマー（ハロブチルゴム）、塩素化もしくはクロロスルホン化ポリエチレン、エチレンおよび塩素化エチレンのコポリマー、エピクロロヒドリンホモ−およびコポリマー、好ましくはハロゲン含有ビニル化合物からのポリマー、例えばポリ塩化ビニル、ポリ塩化ビニリデン、ポリフッ化ビニル、およびポリフッ化ビニリデンならびにこれらのコポリマー、例えば塩化ビニル／塩化ビニリデン、塩化ビニル／酢酸ビニルまたは塩化ビニリデン／酢酸ビニルコポリマー。
【００７７】
９．α，β−不飽和酸、およびその誘導体から誘導されたポリマー、例えばポリアクリレートおよびポリメタクリレート、ポリメチルメタクリレート、ポリアクリルアミドおよびポリアクリロニトリル；ブチルアクリレートとの耐衝撃性改良ポリメチルメタクリレート。
【００７８】
10．上記９に挙げたモノマーの相互または他の不飽和モノマーとのコポリマー、例えばアクリロニトリル／ブタジエンコポリマー、アクリロニトリル／アルキルアクリレートコポリマー、アクリロニトリル／アルコキシアルキルアクリレートまたはアクリロニトリル／ハロゲン化ビニルコポリマー、又はアクリロニトリル−アルキルメタクリレート−ブタジエンターポリマー。
【００７９】
11．不飽和アルコールおよびアミンまたはそれらのアシル誘導体またはそれらのアセタールから誘導されたポリマー、例えばポリビニルアルコール、ポリ酢酸ビニル、ポリビニルステアレート、ポリビニルベンゾエート、ポリビニルマレエート、ポリビニルブチラール、ポリアリルフタレートまたはポリアリルメラミン；ならびにそれらと上記１．に記載したオレフィンとのコポリマー。
【００８０】
12．環状エーテルのホモポリマーおよびコポリマー、例えばポリアルキレングリコール、ポリエチレンオキシド、ポリプロピレンオキシドまたはそれらとビスグリシジルエーテルとのコポリマー。
【００８１】
13. ポリアセタール、例えばポリオキシメチレンおよびエチレンオキシドをコモノマーとして含むポリオキシメチレン；熱可塑性ポリウレタン、アクリレートまたはＭＢＳで変性させたポリアセタール。
【００８２】
14．ポリフェニレンオキシドおよびスルフィド、ならびにポリフェニレンオキシドとポリスチレンまたはポリアミドとの混合物。
【００８３】
15. 一方の成分としてヒドロキシ末端基を含むポリエーテル、ポリエステルまたはポリブタジエンと他方の成分として脂肪族または芳香族ポリイソシアネートとから誘導されたポリウレタンならびにその前駆物質。
【００８４】
16. ジアミンおよびジカルボン酸および／またはアミノカルボン酸または相当するラクタムから誘導されたポリアミドおよびコポリアミド。例えばポリアミド４、ポリアミド６、ポリアミド６／６、６／１０、６／９、６／１２、４／６および１２／１２、ポリアミド１１、ポリアミド１２、ｍ−キシレンジアミンおよびアジピン酸の縮合によって得られる芳香族ポリアミド；ヘキサメチレンジアミンおよびイソフタル酸および／またはテレフタル酸および所望により変性剤としてのエラストマーから製造されるポリアミド、例えはポリ−２，４，４−（トリメチルヘキサメチレン）テレフタルアミドまたはポリ−ｍ−フェニレンイソフタルアミド；さらに、前記ポリアミドとポリオレフィン、オレフィンコポリマー、アイオノマーまたは化学的に結合またはグラフトしたエラストマーとのブロックコポリマー；またはこれらとポリエーテル、例えばポリエチレングリコール、ポリプロピレングリコールまたはポリテトラメチレングリコールとのコポリマー；ならびにＥＰＤＭまたはＡＢＳで変性させたポリアミドまたはコポリアミド；加工の間に縮合させたポリアミド（ＲＩＭ−ポリアミド系）。
【００８５】
17. ポリ尿素、ポリイミド、ポリアミド−イミド、ポリエーテルイミド、ポリエステルイミド、ポリヒダントインおよびポリベンズイミダゾール。
【００８６】
18. ジカルボン酸およびジオールから、および/ またはヒドロキシカルボン酸または相当するラクトンから誘導されたポリエステル、例えばポリエチレンテレフタレート、ポリブチレンテレフタレート、ポリ−１, ４−ジメチロール−シクロヘキサンテレフタレート、およびポリヒドロキシベンゾエートならびにヒドロキシ末端基を含有するポリエーテルから誘導されたブロック−コポリエーテル−エステル；およびまたポリカーボネートまたはＭＢＳにより改良されたポリエステル。
【００８７】
19. ポリカーボネートおよびポリエステル−カーボネート。
【００８８】
20. ポリスルホン、ポリエーテルスルホンおよびポリエーテルケトン。
【００８９】
21．一方でアルデヒドから、および他方でフェノール、尿素またはメラミンから誘導された架橋ポリマー、例えばフェノール／ホルムアルデヒド樹脂、尿素／ホルムアルデヒド樹脂およびメラミン／ホルムアルデヒド樹脂。
【００９０】
22．乾性もしくは非乾性アルキッド樹脂。
【００９１】
23．飽和および不飽和ジカルボン酸と多価アルコールおよび架橋剤としてビニル化合物とのコポリエステルから誘導された不飽和ポリエステル樹脂および燃焼性の低いそれらのハロゲン含有変成物。
【００９２】
24．置換アクリル酸エステル、例えばエポキシアクリレート、ウレタンアクリレートまたはポリエステル−アクリレートから誘導された架橋性アクリル樹脂。
【００９３】
25．メラミン樹脂、尿素樹脂、イソシアネート、イソシアヌレート、ポリイソシアネートまたはエポキシ樹脂で架橋させたアルキド樹脂、ポリエステル樹脂およびアクリレート樹脂。
【００９４】
26．促進剤を使用してもしくは使用せずに無水物またはアミンのような慣用の硬化剤により架橋する、脂肪族、環状脂肪族、複素環式、芳香族グリシジルエーテル、例えばビスフェノールＡおよびビスフェノールＦのジグリシジルエーテルの生成物から誘導された架橋エポキシ樹脂。
【００９５】
27．天然ポリマー、例えば、セルロース、ゴム、ゼラチンおよびそれらを化学変性した同族誘導体、例えば酢酸セルロース、プロピオン酸セルロースおよび酪酸セルロース、およびセルロースエーテル、例えばメチルセルロース；ならびにロジンおよびそれらの誘導体。
【００９６】
28．前述のポリマーの混合物（ポリブレンド）、例えばＰＰ／ＥＰＤＭ、ポリアミド／ＥＰＤＭまたはＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ６．６およびコポリマー、ＰＡ／ＨＤＰＥ、ＰＡ／ＰＰ、ＰＡ／ＰＰＯ、ＰＢＴ／ＰＣ／ＡＢＳもしくはＰＢＴ／ＰＥＴ／ＰＣ。
【００９７】
29．純粋なモノマー化合物またはそれらの混合物からなる天然および合成有機材料、例えば鉱油、動物または植物脂肪、オイルおよびワックスまたは合成エステル（例えばフタレート、アジペート、ホスフェートまたはトリメリテート）に基づいたオイル、脂肪およびワックス、ならびに典型的には紡糸組成物として用いられるいずれか重量比での合成エステルと鉱油との混合物、ならびにそれら材料の水性エマルジョン。
【００９８】
30．天然または合成ゴムの水性エマルジョン、例えば天然ラテックス、またはカルボキシル化スチレン／ブタジエンコポリマーのラテックス。
【００９９】
本発明はさらに酸化、熱または光に誘発される崩壊を受けやすい有機材料、および新規の安定剤混合物よりなる組成物にも関する。
【０１００】
有機材料は、好ましくは合成ポリマー、より特別には前記にされた群の中の１つのポリマーである。ポリオレフィンが好ましく、またポリエチレン、ポリプロピレンおよびそれらのコポリマーが特に好ましい。
【０１０１】
新規な安定剤系の成分は個別にもしくは互いに混合して安定化されるべき材料中に混入され得る。これに関連して、成分Ｉ−ａ）、Ｉ−ｂ）、Ｉ−ｃ）、Ｉ−ｄ）、Ｉ−ｅ）、Ｉ−ｆ）、Ｉ−ｇ）、Ｉ−ｈ）、Ｉ−ｉ）、Ｉ−ｊ）、Ｉ−ｋ）もしくはＩ−ｌ）は、０．０１ないし２．５％、好ましくは０．０５ないし０．５％の量で使用され、成分ＩＩ−ａ）、ＩＩ−ｂ）、ＩＩ−ｃ）、ＩＩ−ｄ）、ＩＩ−ｅ）、ＩＩ−ｆ）、ＩＩ−ｇ）、ＩＩ−ｈ）、ＩＩ−ｉ）、ＩＩ−ｊ）、ＩＩ−ｋ）、ＩＩ−ｌ）もしくはＩＩ−ｍ）は、０．０１ないし４．９９％、好ましくは０．０５ないし１．５％の量で使用される、但し成分Ｉ−ａ）、Ｉ−ｂ）、Ｉ−ｃ）、Ｉ−ｄ）、Ｉ−ｅ）、Ｉ−ｆ）、Ｉ−ｇ）、Ｉ−ｈ）、Ｉ−ｉ）、Ｉ−ｊ）、Ｉ−ｋ）もしくはＩ−ｌ）および
成分ＩＩ−ａ）、ＩＩ−ｂ）、ＩＩ−ｃ）、ＩＩ−ｄ）、ＩＩ−ｅ）、ＩＩ−ｆ）、ＩＩ−ｇ）、ＩＩ−ｈ）、ＩＩ−ｉ）、ＩＩ−ｊ）、ＩＩ−ｋ）、ＩＩ−ｌ）もしくはＩＩ−ｍ）の全量は、安定化されるべき材料の全重量に基づいて０．０２ないし５％である。
【０１０２】
成分Ｉ−ａ）、Ｉ−ｂ）、Ｉ−ｃ）、Ｉ−ｄ）、Ｉ−ｅ）、Ｉ−ｆ）、Ｉ−ｇ）、Ｉ−ｈ）、Ｉ−ｉ）、Ｉ−ｊ）、Ｉ−ｋ）もしくはＩ−ｌ）および
成分ＩＩ−ａ）、ＩＩ−ｂ）、ＩＩ−ｃ）、ＩＩ−ｄ）、ＩＩ−ｅ）、ＩＩ−ｆ）、ＩＩ−ｇ）、ＩＩ−ｈ）、ＩＩ−ｉ）、ＩＩ−ｊ）、ＩＩ−ｋ）、ＩＩ−ｌ）もしくはＩＩ−ｍ）の全量は、好ましくは安定化されるべき材料の全重量に基づいて０．０５ないし３％であり、特別には０．０５ないし２％もしくは０．０５ないし１％である。
【０１０３】
成分Ｉ−ａ）、Ｉ−ｂ）、Ｉ−ｃ）、Ｉ−ｄ）、Ｉ−ｅ）、Ｉ−ｆ）、Ｉ−ｇ）、Ｉ−ｈ）、Ｉ−ｉ）、Ｉ−ｊ）、Ｉ−ｋ）もしくはＩ−ｌ）と、
成分ＩＩ−ａ）、ＩＩ−ｂ）、ＩＩ−ｃ）、ＩＩ−ｄ）、ＩＩ−ｅ）、ＩＩ−ｆ）、ＩＩ−ｇ）、ＩＩ−ｈ）、ＩＩ−ｉ）、ＩＩ−ｊ）、ＩＩ−ｋ）、ＩＩ−ｌ）もしくはＩＩ−ｍ）の重量比は、好ましくは２０：１ないし１：２０であり、特別には１０：１ないし１：１０、例えば１：５ないし５：１もしくは１：４ないし１：１である。
【０１０４】
新規な安定剤混合物もしくはその個々の成分は、有機材料中に知られている方法により、例えば成形物品に成形する前もしくは成形している間に混入されるか、または溶解したもしくは分散させた化合物を有機材料に塗布し、必要により続いて溶媒を蒸発させりことにより混入される。新規な安定剤混合物の個々の成分は安定化される材料中に粉末、顆粒もしくはこれらの化合物を例えば、２．５ないし２５重量％の濃度で含有するマスターバッチの形態で加えられ得る。
【０１０５】
所望により、新規な安定剤系の成分は、有機材料中に混入される前に各々互いに溶融混合され得る。
【０１０６】
新規な安定剤系もしくはその成分はまた重合前もしくは重合中または架橋中に加えられ得る。
【０１０７】
この方法により安定化された材料は、広く多様な形態で、例えば、フィルム、繊維、テープ、成形品もしくは形材または塗料、接着剤もしくはパテの結合剤として使用される。
【０１０８】
他の異なる慣用の添加剤、例えば以下のものを本発明の安定化された有機材料は含み得る。
【０１０９】
１．抗酸化剤
１．１  アルキル化モノフェノール、例えば
２，６−ジ−第三ブチル−４−メチルフェノール、
２−第三ブチル−４，６−ジメチルフェノール、
２，６−ジ−第三ブチル−４−エチルフェノール、
２，６−ジ−第三ブチル−４−ｎ−ブチルフェノール、
２，６−ジ−第三ブチル−４−イソブチルフェノール、
２，６−ジ−シクロペンチル−４−メチルフェノ−ル、
２−（α−メチルシクロヘキシル）−４，６−ジメチルフェノール、
２，６−ジオクタデシル−４−メチルフェノ−ル、
２，４，６−トリシクロヘキシルフェノール、
２，６−ジ−第三ブチル−４−メトキシメチルフェノール、
直鎖のまたは側鎖に枝分かれしているノニルフェノール例えば２，６−ジノニル−４−メチルフェノール、２，４−ジメチル−６−（１′−メチル−ウンデカ−１′−イル）−フェノール、２，４−ジメチル−６−（１′−メチル−ヘプタデカ−１′−イル）−フェノール、２，４−ジメチル−６−（１′−メチル−トリデカ−１′−イル）−フェノールおよびそれらの混合物。
【０１１０】
１．２．アルキルチオメチルフェノール、例えば２，４−ジ−オクチルチオメチル−６−第三ブチルフェノール、２，４−ジ−オクチルチオメチル−６−メチルフェノール、２，４−ジ−オクチルチオメチル−６−エチルフェノール、２，６−ジ−ドデシルチオメチル−４−ノニルフェノール。
【０１１１】
１．３  ヒドロキノンとアルキル化ヒドロキノン、例えば
２，６−ジ−第三ブチル−４−メトキシフェノール、
２，５−ジ−第三ブチル−ヒドロキノン、
２，５−ジ−第三−アミル−ヒドロキノン、
２，６−ジフェニル−４−オクタデシルオキシフェノール、
２，６−ジ−第三ブチル−ヒドロキノン、２，５−ジ−第三ブチル−４−ヒドロキシアニソール、３，５−ジ−第三ブチル−４−ヒドロキシアニソール、３，５−ジ−第三ブチル−４−ヒドロキシフェニルステアレート、ビス（３，５−ジ−第三ブチル−４−ヒドロキシフェニル）アジペート。
【０１１２】
１．４  トコフェロール、例えば
α−トコフェロール、β−トコフェロール、γ−トコフェロール、δ−トコフェロールおよびそれらの混合物（ビタミンＥ）
【０１１３】
１．５  ヒドロキシル化チオジフェニルエーテル、例えば
２，２′−チオビス（６−第三ブチル−４−メチルフェノール）、
２，２′−チオビス（４−オクチルフェノール）、
４，４′−チオビス（６−第三ブチル−３−メチルフェノール）、
４，４′−チオビス（６−第三ブチル−２−メチルフェノール）、４，４′−チオ−ビス（３，６−ジ−第二−アミルフェノール）、４，４′−ビス（２，６−ジメチル−４−ヒドロキシフェニル）−ジスルフィド。
【０１１４】
１．６  アルキリデンビスフェノール、例えば
２，２′−メチレン−ビス（６−第三ブチル−４−メチルフェノール）、
２，２′−メチレン−ビス（６−第三ブチル−４−エチルフェノール）、
２，２′−メチレン−ビス［４−メチル−６−（α−メチルシクロヘキシル）フェノール］、
２，２′−メチレン−ビス（４−メチル−６−シクロヘキシルフェノール）、
２，２′−メチレン−ビス（６−ノニル−４−メチルフェノール）、
２，２′−メチレン−ビス（４，６−ジ−第三ブチルフェノール）、
２，２′−エチリデン−ビス（４，６−ジ−第三ブチルフェノール）、
２，２′−エチリデン−ビス（６−第三ブチル−４−イソブチルフェノール）、
２，２′−メチレン−ビス [６−（α−メチルベンジル）−４−ノニルフェノール] 、
２，２′−メチレン−ビス [６−（α，α−ジメチルベンジル）−４−ノニルフェノール] 、
４，４′−メチレン−ビス（２，６−ジ−第三ブチルフェノール）、
４，４′−メチレン−ビス（６−第三ブチル−２−メチルフェノール）、
１，１−ビス（５−第三ブチル−４−ヒドロキシ−２−メチルフェニル）ブタン、
２，６−ビス（３−第三ブチル−５−メチル−２−ヒドロキシベンジル）−４−メチルフェノール、
１，１，３−トリス（５−第三ブチル−４−ヒドロキシ−２−メチルフェニル）ブタン、
１，１−ビス（５−第三ブチル−４−ヒドロキシ−２−メチルフェニル）−３−ｎ−ドデシルメルカプトブタン、
エチレングリコールビス［３，３−ビス（３′−第三ブチル−４′−ヒドロキシフェニル）ブチレート] 、
ビス（３−第三ブチル−４ーヒドロキシ−５−メチルフェニル）ジシクロペンタジエン、
ビス［２−（３′−第三ブチル−２′−ヒドロキシ−５′−メチルベンジル）−６−第三ブチル−４−メチルフェニル］テレフタレート、
１，１−ビス（３，５−ジメチル−２−ヒドロキシフェニル）ブタン、２，２−ビス（３，５−ジ−第三ブチル−４−ヒドロキシフェニル）プロパン、２，２−ビス（５−第三ブチル−４−ヒドロキシ−２−メチルフェニル）−４−ｎ−ドデシルメルカプトブタン、１，１，５，５−テトラ−（５−第三ブチル−４−ヒドロキシ−２−メチルフェニル）ペンタン。
【０１１５】
１．７．  Ｏ−、Ｎ−およびＳ−ベンジル化合物、例えば
３，５，３′，５′−テトラ−第三ブチル−４，４′−ジヒドロキシジベンジルエーテル、オクタデシル−４−ヒドロキシ−３，５−ジメチルベンジル−メルカプトアセテート、トリデシル−４−ヒドロキシ−３，５−ジ−第三ブチルベンジルメルカプトアセテート、トリス−（３，５−ジ−第三ブチル−４−ヒドロキシベンジル）−アミン、ビス（４−第三ブチル−３−ヒドロキシ−２，６−ジメチルベンジル）−ジチオテレフタレート、ビス（３，５−ジ−第三ブチル−４−ヒドロキシベンジル）−スルフィド、イソオクチル−３，５−ジ−第三ブチル−４−ヒドロキシベンジル−メルカプトアセテート。
【０１１６】
１．８．ヒドロキシベンジル化マロネート、例えば
ジオクタデシル−２，２−ビス（３，５−ジ−第三ブチル−２−ヒドロキシベンジル）−マロネート、ジ−オクタデシル−２−（３−第三ブチル−４−ヒドロキシ−５−メチルベンジル）−マロネート、ジ−ドデシルメルカプトエチル−２，２−ビス（３，５−ジ−第三ブチル−４−ヒドロキシベンジル）−マロネート、ジ−［４−（１，１，３，３−テトラメチルブチル）−フェニル］−２，２−ビス（３，５−ジ−第三ブチル−４−ヒドロキシベンジル）−マロネート。
【０１１７】
１．９．  ヒドロキシベンジル芳香族化合物、例えば、１，３，５−トリス（３，５−ジ−第三ブチル−４−ヒドロキシベンジル）−２，４，６−トリメチルベンゼン、
１，４−ビス（３，５−ジ−第三ブチル−４−ヒドロキシベンジル）−２，３，５，６−テトラメチルベンゼン、２，４，６−トリス（３，５−ジ−第三ブチル−４−ヒドロキシベンジル）−フェノール。
【０１１８】
１．１０．  トリアジン化合物、例えば、
２，４−ビス−オクチルメルカプト−６−（３，５−ジ−第三ブチル−４−ヒドロキシアニリノ）−１，３，５−トリアジン、
２−オクチルメルカプト−４，６−ビス（３，５−ジ−第三ブチル−４−ヒドロキシアニリノ）−１，３，５−トリアジン、
２−オクチルメルカプト−４，６−ビス（３，５−ジ−第三ブチル−４−ヒドロキシフェノキシ）−１，３，５−トリアジン、
２，４，６−トリス（３，５−ジ−第三ブチル−４−ヒドロキシフェノキシ）−１，２，３−トリアジン、
１，３，５−トリス（３，５−ジ−第三ブチル−４−ヒドロキシベンジル）−イソシアヌレート、
１，３，５−トリス（４−第三ブチル−３−ヒドロキシ−２，６−ジメチルベンジル）−イソシアヌレート、
２，４，６−トリス（３，５−ジ−第三ブチル−４−ヒドロキシフェニルエチル）−１，３，５−トリアジン、
１，３，５−トリス（３，５−ジ−第三ブチル−４−ヒドロキシフェニルプロピオニル）−ヘキサヒドロ−１，３，５−トリアジン、
１，３，５−トリス（３，５−ジシクロヘキシル−４−ヒドロキシベンジル）−イソシアヌレート。
【０１１９】
１．１１．  べンジルホスホネート、例えばジメチル−２，５−ジ−第三ブチル−４−ヒドロキシベンジルホスホネート、ジエチル−３，５−ジ−第三ブチル−４−ヒドロキシベンジルホスホネート、ジオクタデシル−３，５−ジ−第三ブチル−４−ヒドロキシベンジルホスホネート、ジオクタデシル−５−第三ブチル−４−ヒドロキシ−３−メチルベンジルホスホネート、３，５−ジ−第三ブチル−４−ヒドロキシベンジルホスホン酸モノエチルエステルのＣａ塩。
【０１２０】
１．１２．  アシルアミノフェノール、例えば
ラウリン酸４−ヒドロキシアニリド、
ステアリン酸４−ヒドロキシアニリド、
カルバミン酸Ｎ−（３，５−ジ−第三ブチル−４−ヒドロキシフェニル）オクチルエステル。
【０１２１】
１．１３．  β−（３，５−ジ−第三ブチル−４−ヒドロキシフェニル）プロピオン酸の下記の一価または多価アルコールとのエステル、例えば、
メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ′−ビス（ヒドロキシエチル）シュウ酸ジアミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
【０１２２】
１．１４．  β−（５−第三ブチル−４−ヒドロキシ−３−メチルフェニル）プロピオン酸の下記の一価または多価アルコールとのエステル、例えば、
メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ′−ビス（ヒドロキシエチル）シュウ酸ジアミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
【０１２３】
１．１５．  β−（３，５−ジ−シクロヘキシル−４−ヒドロキシフェニル）プロピオン酸の下記の一価または多価アルコールとのエステル、例えば
メタノール、エタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ′−ビス（ヒドロキシエチル）シュウ酸ジアミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
【０１２４】
１．１６．  ３，５−ジ−第三ブチル−４−ヒドロキシフェニル酢酸の下記の一価または多価アルコールとのエステル、例えば、
メタノール、エタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ′−ビス（ヒドロキシエチル）シュウ酸ジアミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
【０１２５】
１．１７．  β−（３，５−ジ−第三ブチル−４−ヒドロキシフェニル）プロピオン酸のアミド、
例えばＮ，Ｎ′−ビス（３，５−ジ−第三ブチル−４−ヒドロキシフェニルプロピオニル）ヘキサメチレンジアミン、
Ｎ，Ｎ′−ビス（３，５−ジ−第三ブチル−４−ヒドロキシフェニルプロピオニル）トリメチレンジアミン、
Ｎ，Ｎ′−ビス（３，５−ジ−第三ブチル−４−ヒドロキシフェニルプロピオニル）ヒドラジン。
【０１２６】
１．１８．アスコルビン酸（ビタミンＣ）
【０１２７】
１．１９．アミン酸抗酸化剤の例
Ｎ，Ｎ′−ジイソプロピル−ｐ−フェニレンジアミン、Ｎ，Ｎ′−ジ第二ブチル−ｐ−フェニレンジアミン、Ｎ，Ｎ′−ビス−（１，４−ジメチルペンチル）−ｐ−フェニレンジアミン、Ｎ，Ｎ′−ビス（１−エチル−３−メチルペンチル）−ｐ−フェニレンジアミン、Ｎ，Ｎ′−ビス（１−メチルヘプチル）−ｐ−フェニレンジアミン、Ｎ，Ｎ′−ジシクロヘキシル−ｐ−フェニレンジアミン、Ｎ，Ｎ′−ジフェニル−ｐ−フェニレンジアミン、Ｎ，Ｎ′−ビス（２−ナフチル）−ｐ−フェニレンジアミン、Ｎ−イソプロピル−Ｎ′−フェニル−ｐ−フェニレンジアミン、Ｎ−（１，３−ジメチルブチル）−Ｎ′−フェニル−ｐ−フェニレンジアミン、Ｎ−（１−メチルヘプチル）−Ｎ′−フェニル−ｐ−フェニレンジアミン、Ｎ−シクロヘキシル−Ｎ′−フェニル−ｐ−フェニレンジアミン、４−（ｐ−トルエンスルホンアミド）ジフェニルアミン、Ｎ，Ｎ′−ジメチル−Ｎ，Ｎ′−第二ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−第三−オクチルフェニル）−１−ナフチルアミン、Ｎ−フェニル−２−ナフチルアミン、オクチル化ジフェニルアミン、例えばｐ，ｐ′−ジ第三ブチル−オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ第三ブチル−ブチル−４−ジメチルアミノメチルフェノール、２，４′−ジアミノジフェニルメタン、４，４′−ジアミノジフェニルメタン、Ｎ，Ｎ，Ｎ′，Ｎ′−テトラメチル−４，４′−ジアミノジフェニルメタン、１，２−ビス［（２−メチルフェニル）アミノ］エタン、１，２−ジ（フェニルアミノ）プロパン、（ｏ−トリル）ビグアニド、ビス［４−（１′，３′−ジメチルブチル）フェニル］アミン、第三オクチル化Ｎ−フェニル−１−ナフチルアミン、モノ−およびジアルキル化第三ブチル／第三オクチルジフェニルアミンの混合物、モノ−およびジアルキル化ノニルジフェニルアミンの混合物、モノ−およびジアルキル化ドデシルジフェニルアミンの混合物、モノ−およびジアルキル化イソプロピル／イソヘキシルジフェニルアミンの混合物、モノ−およびジアルキル化第三ブチルジフェニルアミンの混合物、２，３−ジヒドロ−３，３−ジメチル−４Ｈ−１，４−ベンゾチアジン、フェノチアジン、モノ−およびジアルキル化第三ブチル／第三オクチルフェノチアジンの混合物、モノ−およびジアルキル化第三オクチルフェノチアジンの混合物、Ｎ−アリルフェノチアジン、Ｎ，Ｎ，Ｎ′，Ｎ′−テトラフェニル−１，４−ジアミノブテ−２−エン、Ｎ，Ｎ−ビス（２，２，６，６−テトラメチルピペリジ−４−イル−ヘキサメチレンジアミン、ビス（２，２，６，６−テトラメチルピペリジ−４−イル）セバケート、２，２，６，６−テトラメチルピペリジン−４−オンおよび２，２，６，６−テトラメチルピペリジン−４−オール。
【０１２８】
２．  紫外線吸収剤および光安定剤
２．１．  ２−( ２′−ヒドロキシフェニル) ベンゾトリアゾール、例えば、
２−（２’−ヒドロキシ−５’−メチルフェニル）ベンゾトリアゾール、
２−（３’，５’−ジ−第三ブチル−２’−ヒドロキシフェニル）ベンゾトリアゾール、
２−（５’−第三ブチル−２’−ヒドロキシフェニル）ベンゾトリアゾール、
２−（２’−ヒドロキシ−５’−（１，１，３，３−テトラメチルブチル) フェニル）ベンゾトリアゾール、
２−（３’，５’−ジ−第三ブチル−２’−ヒドロキシフェニル）−５−クロロベンゾトリアゾール、
２−（３’−第三ブチル−２’−ヒドロキシ−５’−メチルフェニル）−５−クロロベンゾトリアゾール、
２−（３’−第二ブチル−５’−第三ブチル−２’−ヒドロキシフェニル）ベンゾトリアゾール、
２−（２’−ヒドロキシ−４’−オクトキシフェニル）ベンゾトリアゾール、
２−（３’，５’−ジ−第三アミル−２’−ヒドロキシフェニル）ベンゾトリアゾール、
２−（３’，５’−ビス（α，α−ジメチルベンジル）−２’−ヒドロキシフェニル）ベンゾトリアゾール；
２−（３’−第三ブチル−２’−ヒドロキシ−５’−（２’−オクチルオキシカルボニルエチル）フェニル）−５−クロロベンゾトリアゾール、
２−（３’−第三ブチル−５’−［２−（２−エチルヘキシルオキシ）カルボニルエチル］−２’−ヒドロキシフェニル）−５−クロロベンゾトリアゾール、
２−（３’−第三ブチル−２’−ヒドロキシ−５’−（２−メトキシカルボニルエチル）フェニル）−５−クロロベンゾトリアゾール、
２−（３’−第三ブチル−２’−ヒドロキシ−５’−（２−メトキシカルボニルエチル）フェニル）ベンゾトリアゾール、
２−（３’−第三ブチル−２’−ヒドロキシ−５’−（２−オクトキシカルボニルエチル）フェニル）ベンゾトリアゾール、
２−（３’−第三ブチル−５’−［２−（２−エチルヘキシルオキシ）カルボニルエチル］−２’−ヒドロキシフェニル）ベンゾトリアゾール、
２−（３−ドデシル−２’−ヒドロキシ−５’−メチルフェニル）ベンゾトリアゾール、および
２−（３’−第三ブチル−２’−ヒドロキシ−５’−（２−イソオクチルオキシカルボニルエチル）フェニルベンゾトリアゾールの混合物、
２，２’−メチレン−ビス［４−（１，１，３，３−テトラメチルブチル）−６−ベンゾトリアゾール−２−イルフェノール］；２−［３’−第三ブチル−５’−（２−メトキシカルボニルエチル）−２’−ヒドロキシフェニル］ベンゾトリアゾールとポリエチレングリコール３００とのエステル交換生成物；［Ｒ−ＣＨ2 ＣＨ2 −ＣＯＯ（ＣＨ2 ）3 −］2 −（式中，Ｒ＝３’−第三ブチル−４’−ヒドロキシ−５’−２Ｈ−べンゾトリアゾール−２−イル−フェニルである。）。
【０１２９】
２．２．  ２−ヒドロキシ−ベンゾフェノン、例えば
４−ヒドロキシ−、４−メトキシ−、４−オクトキシ−、４−デシルオキシ−、４−ドデシルオキシ−、４−ベンジルオキシ−、４，２′，４′−トリヒドロキシ−または２′−ヒドロキシ−４，４′−ジメトキシ誘導体。
【０１３０】
２．３．  置換されたおよび非置換安息香酸のエステル、例えば
４−第三ブチルフェニル＝サリチレート、
フェニル＝サリチレート、
オクチルフェニル＝サリチレート、
ジベンゾイルレゾルシノール、
ビス（４−第三ブチルベンゾイル）レゾルシノール、
ベンゾイルレゾルシノール、
２，４−ジ−第三ブチルフェニル＝３，５−ジ−第三ブチル−４−ヒドロキシベンゾエート、ヘキサデシル＝３，５−ジ−第三ブチル−４−ヒドロキシベンゾエート、オクタデシル＝３，５−ジ−第三ブチル−４−ヒドロキシベンゾエート、２−メチル−４，６−ジ第三ブチルフェニル＝３，５−ジ−第三ブチル−４−ヒドロキシベンゾエート。
【０１３１】
２．４．  アクリレート、例えば
エチルα−シアノ−β, β−ジフェニル−アクリレート、
イソオクチルα−シアノ−β, β−ジフェニル−アクリレート、
メチルα−カルボメトキシ−シンナメート、メチルα−シアノ−β−メチル−ｐ−メトキシ−シンナメート、
ブチルα−シアノ−β−メチル−ｐ−メトキシ−シンナメート、
メチルα−カルボメトキシ−ｐ−メトキシシンナメート、および
Ｎ−（β−カルボメトキシ−β−シアノビニル) −２−メチルインドリン。
【０１３２】
２．５．  ニッケル化合物，例えば
２，２′−チオビス−［４−（１，１，３，３−テトラメチルブチル) −フェノール］のニッケル錯体，例えば１：１または１：２錯体であって，所望によりｎ−ブチルアミン、トリエタノールアミンもしくはＮ−シクロヘキシル−ジ−エタノールアミンのような他の配位子を伴うもの、ニッケルジブチルジチオカルバメート、４−ヒドロキシ−３，５−ジ−第三ブチルベンジルホスホン酸モノアルキルエステル例えばメチルもしくはエチルエステルのニッケル塩、ケトキシム例えば、２−ヒドロキシ−４−メチル−フェニルウンデシルケトキシムのニッケル錯体、１−フェニル−４−ラウロイル−５−ヒドロキシピラゾールのニッケル錯体であって，所望により他の配位子を伴うもの。
【０１３３】
２．６．  立体障害アミン、例えば
ビス（２，２，６，６−テトラメチル−４−ピペリジル）セバケート、
ビス（２，２，６，６−テトラメチル−４−ピペリジル）サクシネート、
ビス（１，２，２，６，６−ペンタメチル−４−ピペリジル）セバケート、
ビス（１−オクチルオキシ−２，２，６，６−テトラメチル−４−ピペリジル）セバケート、
ビス（１，２，２，６，６−ペンタメチル−４−ピペリジル）ｎ−ブチル−３，５−ジ−第三ブチル−４−ヒドロキシベンジルマロネート、
１−（２−ヒドロキシエチル）−２，２，６，６−テトラメチル−４−ヒドロキシピペリジンとコハク酸との縮合生成物、
Ｎ，Ｎ′−ビス（２，２，６，６−テトラメチル−４−ピペリジル）ヘキサメチレンジアミンと４−第三オクチルアミノ−２，６−ジクロロ−１，３，５−トリアジンとの縮合生成物、
トリス（２，２，６，６−テトラメチル−４−ピペリジル）ニトリロトリアセテート、
テトラキス（２，２，６，６−テトラメチル−４−ピペリジル）−１，２，３，４−ブタンテトラカルボキシレート、
１，１′−（１，２−エタンジイル）−ビス（３，３，５，５−テトラメチルピペラジノン），
４−ベンゾイル−２，２，６，６−テトラメチルピペリジン、
４−ステアリルオキシ−２，２，６，６−テトラメチルピペリジン、
ビス（１，２，２，６，６−ペンタメチルピペリジル）−２−ｎ−ブチル−２−（２−ヒドロキシ−３，５−ジ−第三ブチル−ベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）サクシネート、Ｎ，Ｎ’−ビス（２，２，６，６−テトラメチル−４−ピペリジル）−ヘキサメチレンジアミンと４−モルホリノ−２，６−ジクロロ−１，３，５−トリアジンとの縮合生成物、２−クロロ−４，６−ジ（４−ｎ−ブチルアミノ−２，２，６，６−テトラメチルピペリジル）−１，３，５−トリアジンと１，２−ビス（３−アミノプロピルアミノ）エタンの縮合生成物、２−クロロ−４，６−ジ（４−ｎ−ブチルアミノ−１，２，２，６，６−ペンタメチルピペリジル）−１，３，５−トリアジンと１，２−ビス（３−アミノプロピルアミノ）エタンとの縮合生成物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）−ピロリジン−２，５−ジオン、４−ヘキサデシルオキシ−２，２，６，６−テトラメチルピペリジンおよび４−ステアリルオキシ−２，２，６，６−テトラメチルピペリジンの混合物、Ｎ，Ｎ’−ビス−（２，２，６，６−テトラメチル−４−ピペリジル）ヘキサメチレンジアミンと４−クロロヘキシルアミノ−２，６−ジクロロ−１，３，５−トリアジンとの縮合生成物、１，２−ビス（３−アミノプロピルアミノ）エタンと２，４，６−トリクロロ−１，３，５−トリアジンならびに４−ブチルアミノ−２，２，６，６−テトラメチルピペリジン（ＣＡＳ  登録Ｎｏ．［１３６５０４−９６−６］）の縮合生成物；Ｎ−（２，２，６，６−テトラメチル−４−ピペリジル）−ｎ−ドデシルスクシミド、Ｎ−（１，２，２，６，６−ペンタメチル−４−ピペリジル）−ｎ−ドデシルスクシミド、２−ウンデシル−７，７，９，９−テトラメチル−１−オキサ−３，８−ジアザ−４−オキソ−スピロ［４，５］デカン、７，７，９，９−テトラメチル−２−シクロウンデシル−１−オキサ−３，８−ジアザ−４−オキソ−スピロ［４，５］デカンとエピクロロヒドリンとの反応生成物。
【０１３４】
２．７． シュウ酸ジアミド、例えば
４，４′−ジ−オクチルオキシオキサニリド、
２，２′−ジエトキシオキサニリド、
２，２′−ジ−オクチルオキシ−５，５′−ジ−第三ブチルオキサニリド、
２，２′−ジ−ドデシルオキシ−５，５′−ジ−第三ブチルオキサニリド、
２−エトキシ−２′−エチルオキサニリド、
Ｎ，Ｎ′−ビス（３−ジメチルアミノプロピル）オキサミド、
２−エトキシ−５−第三ブチル−２′−エトキシオキサニリドおよび該化合物と２−エトキシ−２′−エチル−５，４′−ジ−第三ブチル−オキサニリドとの混合物，
ｏ−およびｐ−メトキシ−二置換オキサニリドの混合物およびｏ−およびｐ−エトキシ−二置換オキサニリドの混合物。
【０１３５】
２．８． ２−（２−ヒドロキシフェニル）−１，３，５−トリアジン、例えば２，４，６−トリス（２−ヒドロキシ−４−オクチルオキシフェニル) −１，３，５−トリアジン、
２−（２−ヒドロキシ−４−オクチルオキシフェニル）−４，６−ビス（２，４−ジメチルフェニル）−１，３，５−トリアジン、
２−（２，４−ジヒドロキシフェニル）−４，６−ビス（２，４−ジメチルフェニル）−１，３，５−トリアジン、
２，４−ビス（２−ヒドロキシ−４−プロピルオキシフェニル）−６−（２，４−ジメチルフェニル）−１，３，５−トリアジン、
２−（２−ヒドロキシ−４−オクチルオキシフェニル) −４，６−ビス（４−メチルフェニル）−１，３，５−トリアジン、
２−（２−ヒドロキシ−４−ドデシルオキシフェニル) −４，６−ビス（２，４−ジメチルフェニル）−１，３，５−トリアジン、
２−（２−ヒドロキシ−４−トリデシルオキシフェニル) −４，６−ビス（２，４−ジメチルフェニル）−１，３，５−トリアジン、
２−［２−ヒドロキシ−４−（２−ヒドロキシ−３−ブチルオキシ−プロポキシ）フェニル］−４，６−ビス（２，４−ジメチルフェニル）−１，３，５−トリアジン、
２−［２−ヒドロキシ−４−（２−ヒドロキシ−３−オクチルオキシ−プロピルオキシ）フェニル］−４，６−ビス（２，４−ジメチルフェニル）−１，３，５−トリアジン、
２−［４−（ドデシルオキシ／トリデシルオキシ−２−ヒドロキシプロポキシ）−２−ヒドロキシ−フェニル］−４，６−ビス（２，４−ジメチルフェニル）−１，３，５−トリアジン、
２−［２−ヒドロキシ−４−（２−ヒドロキシ−３−ドデシルオキシ−プロポキシ）フェニル］−４，６−ビス（２，４−ジメチルフェニル）−１，３，５−トリアジン、
２−（２−ヒドロキシ−４−ヘキシルオキシ）フェニル−４，６−ジフェニル−１，３，５−トリアジン、
２−（２−ヒドロキシ−４−メトキシフェニル）−４，６−ジフェニル−１，３，５−トリアジン、
２，４，６−トリス［２−ヒドロキシ−４−（３−ブトキシ−２−ヒドロキシ−プロポキシ）フェニル］−１，３，５−トリアジン、
２−（２−ヒドロキシフェニル）−４−（４−メトキシフェニル）−６−フェニル−１，３，５−トリアジン。
【０１３６】
３．  金属不活性化剤，例えば
Ｎ，Ｎ′−ジフェニルシュウ酸ジアミド、
Ｎ−サリチラル−Ｎ′−サリチロイルヒドラジン、
Ｎ，Ｎ′−ビス（サリチロイル）ヒドラジン、
Ｎ，Ｎ′−ビス（３，５−ジ−第三ブチル−４−ヒドロキシフェニルプロピオニル）ヒドラジン、
３−サリチロイルアミノ−１，２，４−トリアゾール、
ビス（ベンジリデン）シュウ酸ジヒドラジド、オキサニリド、イソフタル酸ジヒドラジド、セバシン酸−ビス−フェニルヒドラジド、Ｎ，Ｎ’−ジアセチルアジポイル−ジヒドラジド、Ｎ，Ｎ’−ビス−サリチロイル−シュウ酸ジヒドラジド、Ｎ，Ｎ’−ビス−サリチロイル−チオプロピオン酸ジヒドラジド。
【０１３７】
４．  ホスフィットおよびホスホナイト、例えばトリフェニルホスフィット、ジフェニルアルキルホスフィット、フェニルジアルキルホスフィット、トリス（ノニルフェニル）ホスフィット、トリラウリルホスフィット、
トリオクタデシルホスフィット、
ジステアリルペンタエリトリトールジホスフィット、
トリス（２，４−ジ−第三ブチルフェニル）ホスフィット、
ジイソデシルペンタエリトリトールジホスフィット、
ビス（２，４−ジ−第三ブチルフェニル）−ペンタエリトリトールジホスフィット、
ビス（２，６−ジ−第三ブチル−４−メチルフェニル）−ペンタエリトリトールジホスフィット、
ビス−イソデシルオキシ−ペンタエリトリトールジホスフィット、
ビス（２，４−ジ−第三ブチル−６−メチルフェニル）−ペンタエリトリトールジホスフィット
ビス（２，４，６−トリ−第三ブチル−ブチルフェニル）−ペンタエリトリトールジホスフィット、
トリステアリルソルビトールトリホスフィット、
テトラキス（２，４−ジ−第三ブチルフェニル）４，４′−ビフェニレンジホスホナイト、
６−イソオクチルオキシ−２，４，８，１０−テトラ−第三ブチル−１２Ｈ−ジベンズ［ｄ，ｇ］−１，３，２−ジオキサホスホシン、
６−フルオロ−２，４，８，１０−テトラ−第三ブチル−１２−メチル−ジベンズ［ｄ，ｇ］−１，３，２−ジオキサホスホシン、
ビス（２，４−ジ−第三ブチル−６−メチルフェニル）メチルホスフィット、
ビス（２，４−ジ−第三ブチル−６−メチルフェニル）エチルホスフィット。
【０１３８】
５．ヒドロキシルアミン、例えば
Ｎ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化牛脂アミンより誘導されたＮ，Ｎ−ジアルキルヒドロキシルアミン
【０１３９】
６．  ニトロン、例えば
Ｎ−ベンジル−アルファ−フェニルニトロン、Ｎ−エチル−アルファ−メチルニトロン、Ｎ−オクチル−アルファ−ヘプチルニトロン、Ｎ−ラウリル−アルファ−ウンデシルニトロン、Ｎ−テトラデシル−アルファ−トリデシル−ニトロン、Ｎ−ヘキサデシル−アルファ−ペンタデシルニトロン、Ｎ−オクタデシル−アルファ−ヘプタデシルニトロン、Ｎ−ヘキサデシル−アルファ−ヘプタデシルニトロン、Ｎ−オクタデシル−アルファ−ペンタデシルニトロン、Ｎ−ヘプタデシル−アルファ−ヘプタデシルニトロン、Ｎ−オクタデシル−アルファ−ヘキサデシルニトロン、水素化牛脂アミンより誘導されたＮ，Ｎ−ジアルキルヒドロキシルアミンより誘導されたニトロン
【０１４０】
７．チオシネルギスト、例えば、ジラウリルチオジプロピオネート、もしくはジステアリルチオプロピオネート
【０１４１】
８．  過酸化物スカベンジャー、例えば
β−チオジプロピオン酸のエステル、例えばラウリル、ステアリル、ミリスチルまたはトリデシルエステル、メルカプトベンズイミダゾール、または２−メルカプトベンズイミダゾールの亜鉛塩、ジブチルジチオカルバミン酸亜鉛、ジオクタデシルジスルフィド、ペンタエリトリトールテトラキス（β−ドデシルメルカプト）プロピオネート。
【０１４２】
９．  ポリアミド安定剤、例えば
ヨウ化物および／またはリン化合物と組合せた銅塩、および二価マンガンの塩。
【０１４３】
１０．塩基性補助安定剤、例えば
メラミン、ポリビニルピロリドン、ジシアンジアミド、トリアリルシアヌレート、尿素誘導体、ヒドラジン誘導体、アミン、ポリアミド、ポリウレタン、
高級脂肪酸のアルカリ金属塩およびアルカリ土類金属塩、例えばステアリン酸Ｃａ塩、ステアリン酸Ｚｎ塩、ベヘン酸Ｍｇ塩、ステアリン酸Ｍｇ塩、リシノール酸Ｎａ塩およびパルミチン酸Ｋ塩、カテコールアンチモン塩およびカテコール錫塩。
【０１４４】
１１．核剤、例えば、無機物質、例えば、タルク、金属酸化物、二酸化チタンもしくは酸化マグネシウム、アルカリ土類金属の燐酸塩、炭酸塩もしくは硫酸塩、有機化合物、例えばモノ−もしくはポリカルボン酸およびそれらの塩、例えば、４−第三−ブチル安息香酸、アジピン酸、ジフェニル酢酸、コハク酸ナトリウムもしくは安息香酸ナトリウム、ポリマー性化合物、例えばイオン性コポリマー（イオノマー）。
【０１４５】
１２．充填剤および強化剤、例えば
炭酸カルシウム、ケイ酸塩、ガラス繊維、ガラス球、アスベスト、タルク、カオリン、雲母、硫酸バリウム、金属酸化物および水酸化物、カーボンブラック、グラファイト、木粉、もしくは他の天然生成物の粉末もしくは繊維、合成繊維。
【０１４６】
１３．その他の添加剤、例えば
可塑剤、潤滑剤、乳化剤、顔料、レオロジー添加剤、触媒、流れ調節剤、蛍光増白剤、防炎加工剤、静電防止剤および発泡剤。
【０１４７】
１４. ベンゾフラノンまたはインドリノン、例えば
ＵＳ−Ａ−４３２５８６３号、ＵＳ−Ａ−４３３８２４４号、ＵＳ−Ａ−５１７５３１２号、ＵＳ−Ａ−５２１６０５２号、ＵＳ−Ａ−５２５２６４３号、ＤＥ−Ａ−４３１６６１１号、ＤＥ−Ａ−４３１６６２２号、ＤＥ−Ａ−４３１６８７６号、ＥＰ−Ａ−０５８９８３９号もしくはＥＰ−Ａ−０５９１１０２号に記載されているもの、または３−［４−（２−アセトキシエトキシ）フェニル］−５，７−ジ−第三ブチル−ベンゾフラノ−２−オン、５，７−ジ−第三ブチル−３−［４−（２−ステアロイルオキシエトキシ）フェニル］ベンゾフラノ−２−オン、３，３’−ビス［５，７−ジ−第三ブチル−３−（４−［２−ヒドロキシエトキシ］フェニル）ベンゾフラノ−２−オン］、５，７−ジ−第三ブチル−３−（４−エトキシフェニル）ベンゾフラノ−２−オン、３−（４−アセトキシ−３，５−ジメチルフェニル）−５，７−ジ−第三ブチル−ベンゾフラノ−２−オン、３−（３，５−ジメチル−４−ピバロイルオキシフェニル）−５，７−ジ−第三ブチル−ベンゾフラノ−２−オン。
【０１４８】
新規な安定剤混合物と慣用の添加剤との重量比は、１：０．５ないし１：５である。
【０１４９】
本発明はさらに、酸化、熱もしくは光誘発の崩壊に対して有機材料を安定化するための新規な安定剤混合物の使用に関する。
【０１５０】
新規な安定剤系により安定化された有機材料は実質的に改良された光安定性のみならず、ある場合には改良された耐熱性に特徴を有する。
【０１５１】
式ＩＸ−１−ｇ−１、ＸＩ−１、ＸＩＩ−１、ＸＩＩＩ−１およびＸＩＶ−１の化合物および成分Ｉ−ｆ）と定義された生成物は新規でありまた同様にして本発明の目的でもある。
【０１５２】
本発明はまた、以下に表される化合物にも関する。
１）  次式Ｄ
【化１５０】
0003959651.tif 000078
［式中、Ｒ11およびＲ13は互いに独立して水素原子、炭素原子数１ないし１２のアルキル基、炭素原子数５ないし１２のシクロアルキル基、炭素原子数１ないし４のアルキル基により置換された炭素原子数５ないし１２のシクロアルキル基、フェニル基、−ＯＨおよび／もしくは炭素原子数１ないし１０のアルキル基により置換されたフェニル基、炭素原子数７ないし９のフェニルアルキル基、フェニル基上で−ＯＨおよび／もしくは炭素原子数１ないし１０のアルキル基により置換された炭素原子数７ないし９のフェニルアルキル基を表すか、または次式ＩＶ−１
【化１５１】
0003959651.tif 000079
（式中、Ｒ10は水素原子、炭素原子数１ないし１８のアルキル基、炭素原子数５ないし１２のシクロアルキル基もしくは炭素原子数１ないし４のアルキル基により置換された炭素原子数５ないし１２のシクロアルキル基を表す。）で表される基を表し、
Ｒ12は炭素原子数２ないし１８のアルキレン基、炭素原子数５ないし７のシクロアルキレン基もしくは炭素原子数１ないし４のアルキレンジ（炭素原子数５ないし７のシクロアルキレン）で表される基を表すか、または、
基Ｒ11、Ｒ12およびＲ13はそれらが結合する窒素原子と一緒になって５ないし１０員複素環を形成し、
基Ｒ14およびＲ15はそれらが結合する窒素原子と一緒になって５ないし１０員複素環もしくは−ＮＨ（炭素原子数５ないし１２のシクロアルキル）を形成し、
ｎ2 は２ないし５０の数を表し、および
少なくとも１つの基Ｒ11およびＲ13は式ＩＶ−１の基を表す。］で表される化合物。
【０１５３】
２）  次式Ｇ−１
【化１５２】
0003959651.tif 000080
［式中、Ｒ22は水素原子、炭素原子数１ないし１８のアルキル基、炭素原子数５ないし１２のシクロアルキル基もしくは炭素原子数１ないし４のアルキル基により置換された炭素原子数５ないし１２のシクロアルキル基を表し、
Ｒ24およびＲ28は互いに独立して水素原子、炭素原子数１ないし３０のアルキル基、炭素原子数５ないし１２のシクロアルキル基もしくはフェニル基を表し、
Ｒ25は水素原子、炭素原子数１ないし３０のアルキル基、炭素原子数５ないし１２のシクロアルキル基、フェニル基、炭素原子数７ないし９のフェニルアルキル基を表すか、または次式ＩＶ−１
【化１５３】
0003959651.tif 000081
（式中、Ｒ10はＲ22において定義された意味を表す。）で表される基を表し、
ｎ5 は１ないし５０の数を表す。］で表される化合物。
【０１５４】
３）  次式Ｇ−２
【化１５４】
0003959651.tif 000082
［式中、Ｒ21およびＲ26は                                                基−Ｎ（Ｙ1 ）−ＣＯ−Ｙ2 −ＣＯ−Ｎ（Ｙ3 ）−を表し、
Ｙ1 およびＹ3 は互いに独立して水素原子、炭素原子数１ないし８のアルキル基、炭素原子数５ないし１２のシクロアルキル基、フェニル基、炭素原子数７ないし９のフェニルアルキル基もしくは次式ＩＶ−１
【化１５５】
0003959651.tif 000083
（式中、Ｒ10は水素原子、炭素原子数１ないし１８のアルキル基、炭素原子数５ないし１２のシクロアルキル基もしくは炭素原子数１ないし４のアルキル基により置換された炭素原子数５ないし１２のシクロアルキル基を表す。）で表される基を表し、
Ｙ2 は直接結合もしくは炭素原子数１ないし４のアルキレン基を表し、
Ｒ22はＲ10において定義された意味を表し、
Ｒ23、Ｒ24、Ｒ27およびＲ28は互いに独立して水素原子、炭素原子数１ないし３０のアルキル基、炭素原子数５ないし１２のシクロアルキル基もしくはフェニル基を表し、
Ｒ25は水素原子、炭素原子数１ないし３０のアルキル基、炭素原子数５ないし１２のシクロアルキル基、フェニル基、炭素原子数７ないし９のフェニルアルキル基を表すか、または式ＩＶ−１の基を表し、および
ｎ5 は１ないし５０の数を表す。］で表される化合物。
【０１５５】
Ｙ1 およびＹ3 は好ましくは水素原子を表す。
【０１５６】
Ｒ25は好ましくは式ＩＶ−１で表される基を表す。
【０１５７】
新規な安定剤混合物に関して行われた説明および表現は、変化し得る基および末端基に関して、新規な化合物に対応して適用される。
【０１５８】
以下の実施例は本発明をより詳細に説明する。全ての百分率は特に断りのない限り重量百分率を示す。
【０１５９】
実施例Ａ：次式で表される化合物の製造
【化１５６】
0003959651.tif 000084
キシレン２５ｍｌ中の４−ｎ−ブチルアミノ−１−メトキシ−２，２，６，６−テトラメチルピペリジン２３．６ｇ（０．０９８モル）をキシレン５０ｍｌ中の塩化シアヌル４．０９ｇ（０．０２１７モル）および微粉末のＫＯＨ６．２ｇ（０．０９８モル）の溶液に滴下した。反応混合物を２３時間還流加熱した。ソリッドをその後ろ過により取り除きそして残渣を減圧下において濃縮した。得られた粗生成物をエタノールを用いた結晶化により精製して、上記の生成物１４．３ｇ（理論値の８２％）を白色の粉末として得た。融点は１５１ないし１５３℃であった。
Ｃ45Ｈ87Ｎ9 Ｏ3 の元素分析
計算値：  Ｃ：６７．４  Ｈ：１０．９  Ｎ：１５．７
実験値：  Ｃ：６７．４  Ｈ：１１．３  Ｎ：１５．７
【０１６０】
実施例Ｂ：次式で表される化合物の製造
【化１５７】
0003959651.tif 000085
ＭｏＯ3 ０．５ｇをシクロヘキサン２００ｍｌ中の次式
【化１５８】
0003959651.tif 000086
で表される化合物２４．０ｇの溶液に加えた。溶液を還流加熱しそして第三ブチルヒドロペルオキシド（９０％）２０ｍｌを１５分間に渡って加えた。反応混合物を１２時間還流加熱した後に、結晶をろ過により取り除きそしてさらにＭｏＯ3 ０．５ｇをろ過物に加え、続けて９０％の第三−ブチルヒドロペルオキシド２０ｍｌを加えた。さらに１２時間還流加熱した後に、赤色が消えた。過剰のヒドロペルオキシドが存在しなくなるまで、反応混合物を５％のＮａ2 ＳＯ3 水溶液で洗浄した。反応混合物を水および塩水で洗浄し、ＭｇＳＯ4 上で乾燥させそして蒸発させた。上記の化合物１５ｇを、結晶を伴わない透明な粘稠の樹脂として得た。ＮＭＲおよびＭＳデータは上記の構造式と一致していた。
【０１６１】
実施例Ｃ：次式で表される化合物の製造
【化１５９】
0003959651.tif 000087
次式
【化１６０】
0003959651.tif 000088
で表される化合物３１．８７ｇ、ＭｏＯ3 １．０ｇおよびシクロヘキサン６００ｍｌ中の９０％第三ブチルヒドロペルオキシド４０ｍｌを使用して実施例Ｂにおいて記載された方法と同様にして、上記化合物を製造した。上記の化合物２２．２ｇを白色の、ガラス質ソリッドして得た。融点は１３５℃であった。ＮＭＲおよびＭＳデータは上記の構造式と一致していた。
【０１６２】
実施例Ｄ：次式で表される化合物の製造
【化１６１】
0003959651.tif 000089
次式
【化１６２】
0003959651.tif 000090
で表される化合物２５．１ｇ、ＭｏＯ3 ２．０ｇおよびシクロヘキサン５００ｍｌ中の９０％第三ブチルヒドロペルオキシド２５ｍｌを使用して実施例Ｂにおいて記載された方法と同様にして、上記化合物を製造した。上記の化合物３６．５ｇを淡い黄色のガラス質ソリッドして得た。融点は１０５ないし１２５℃であった。ＮＭＲおよびＭＳデータは上記の構造式と一致していた。
【０１６３】
実施例Ｅ：                                                              登録商標ＵＶＡＳＯＲＢ  ＨＡ８８［次式
Ｈ2 Ｎ−（ＣＨ2 ）3 −ＮＨ−（ＣＨ2 ）2 −ＮＨ−（ＣＨ2 ）3 −ＮＨ2
で表される化合物と塩化シアヌルを反応させることにより得られる生成物と、次式
【化１６３】
0003959651.tif 000091
で表される化合物を反応させることにより得られる化合物］２５．８ｇ、
ＭｏＯ3 ２．０ｇ、およびシクロヘキサン５００ｍｌ中の７０％第三ブチルヒドロペルオキシド４０ｍｌを使用して実施例Ｂにおいて記載された方法と同様にして化合物を製造した。２，２，６，６−テトラメチルピペリジ−４−イル基に代わって１−シクロヘキシルオキシ−２，２，６，６−テトラメチルピペリジ−４−イル基を含む、相当する化合物４７．７ｇが得られた。化合物は白色の結晶を伴った淡い黄色い樹脂であった。融点は１３５ないし１４５℃であった。１１２℃で焼結した。ＮＭＲおよびＭＳデータは上記の構造式と一致していた。
【０１６４】
実施例Ｆ：次式で表される化合物の製造
【化１６４】
0003959651.tif 000092
次式
【化１６５】
0003959651.tif 000093
で表される化合物１１．０ｇ（繰り返し単位に基づいて１４．５ミリモル）をシクロヘキサン２００ｍｌ中に溶解した。ＭｏＯ3 ０．１ｇを加え、そして混合物を還流加熱した。７０％（重量％）第三ブチルヒドロペルオキシド水溶液を８０℃でゆっくり滴下した。反応中に形成した水／第三−ブタノール混合物を共沸蒸留により取り除いた。混合物をその後１４時間還流加熱し、２０ないし３０℃に冷却し、炭素粉末に加えそしてろ過した。溶液を１０％（重量％）のＮａ2 ＳＯ3 水溶液と水で２回洗浄した。有機相をＮａ2 ＳＯ4 上で乾燥させ、ろ過しそして８０℃で２４時間蒸発させた。得られた残渣は白色の粉末であり、融点は１０４ないし１０８℃であった。ＮＭＲ（1 Ｈ、13Ｃ）による分析は、上記の構造式と一致していた。
【０１６５】
実施例Ｇ：次式で表される化合物の製造
【化１６６】
0003959651.tif 000094
これは、実施例Ｆにおいて記載された方法と同様にして製造した。次式
【化１６７】
0003959651.tif 000095
で表される化合物１１ｇ（繰り返し単位に基づいて１０．３ミリモル）を、ＭｏＯ3 ０．１ｇの存在下、シクロヘキサン中の１０％（重量％）第三ブチルヒドロペルオキシド水溶液と反応させた。続いて蒸発させることにより、融点が１３５ないし１３９℃である白色のソリッドを得た。ＮＭＲ（1 Ｈ、13Ｃ）による分析は、上記の構造式と一致していた。
【０１６６】
実施例Ｈ：次式で表される化合物の製造
【化１６８】
0003959651.tif 000096
これは、実施例Ｆにおいて記載された方法と同様にして製造した。次式
【化１６９】
0003959651.tif 000097
で表される化合物１９ｇ（繰り返し単位に基づいて３０．８ミリモル）を、ＭｏＯ3 ０．５ｇの存在下、シクロヘキサン中の７０％（重量％）第三ブチルヒドロペルオキシド水溶液６．６ｇと反応させた。続いて蒸発させることにより、融点が８０ないし８７℃である黄色のソリッドを得た。ＮＭＲ（1 Ｈ、13Ｃ）による分析は、上記の構造式と一致していた。
【０１６７】
実施例Ｉ：次式で表される化合物の製造
【化１７０】
0003959651.tif 000098
これは、実施例Ｆにおいて記載された方法と同様にして製造した。次式
【化１７１】
0003959651.tif 000099
で表される化合物３０ｇ（繰り返し単位に基づいて３９．２ミリモル）を、ＭｏＯ3 ０．８ｇの存在下、シクロヘキサン中の７０％（重量％）第三ブチルヒドロペルオキシド水溶液１５．２ｇと反応させた。続いて蒸発させることにより、融点が７２ないし７７℃である黄色のソリッドを得た。ＮＭＲ（1 Ｈ、13Ｃ）による分析は、上記の構造式と一致していた。
【０１６８】
実施例１ないし３において使用された光安定剤
（平均重合度は各々の場合ごとに記載されている）
光安定剤１−ａ−１（ＵＳ−Ａ−５２０４４７３、実施例５８）
【化１７２】
0003959651.tif 000100
光安定剤１−ａ−２（ＵＳ−Ａ−５２０４４７３、実施例４）
【化１７３】
0003959651.tif 000101
光安定剤１−ｂ−１（ＵＳ−Ａ−５２０４４７３、実施例６２）
【化１７４】
0003959651.tif 000102
光安定剤１−ｃ−１（実施例Ａ）
【化１７５】
0003959651.tif 000103
光安定剤１−ｃ−２（ＵＳ−Ａ−５２０４４７３、実施例６３）
【化１７６】
0003959651.tif 000104
光安定剤１−ｄ−１（実施例Ｄ）
【化１７７】
0003959651.tif 000105
光安定剤１−ｄ−２（実施例Ｃ）
【化１７８】
0003959651.tif 000106
光安定剤１−ｄ−３（実施例Ｉ）
【化１７９】
0003959651.tif 000107
光安定剤１−ｅ−１（実施例Ｂ）
【化１８０】
0003959651.tif 000108
【０１６９】
光安定剤１−ｆ−１（実施例Ｅ）
２，２，６，６−テトラメチルピペリジニ−４−イル基に代わって１−シクロヘキシルオキシ−２，２，６，６−テトラメチルピペリジニ−４−イル基を含んでいる、登録商標ＵＶＡＳＯＲＢ  ＨＡ８８
光安定剤１−ｇ−１（実施例Ｈ）
【化１８１】
0003959651.tif 000109
光安定剤１−ｇ−２（実施例Ｇ）
【化１８２】
0003959651.tif 000110
光安定剤１−ｋ−１（実施例Ｆ）
【化１８３】
0003959651.tif 000111
【０１７０】
光安定剤２−ａ−３
【化１８４】
0003959651.tif 000112
光安定剤２−ａ−４
【化１８５】
0003959651.tif 000113
光安定剤２−ｂ−１
【化１８６】
0003959651.tif 000114
光安定剤２−ｄ−１
【化１８７】
0003959651.tif 000115
光安定剤２−ｄ−２
【化１８８】
0003959651.tif 000116
光安定剤２−ｄ−３
【化１８９】
0003959651.tif 000117
【０１７１】
光安定剤２−ｅ−１
【化１９０】
0003959651.tif 000118
光安定剤２−ｆ−１
次式
Ｈ2 Ｎ−（ＣＨ2 ）3 −ＮＨ−（ＣＨ2 ）2 −ＮＨ−（ＣＨ2 ）3 −ＮＨ2
で表されるポリアミンと塩化シアヌルを反応させることより得られる生成物を、次式
【化１９１】
0003959651.tif 000119
で表される化合物と反応させることより得られる化合物
光安定剤２−ｇ−１
【化１９２】
0003959651.tif 000120
光安定剤２−ｇ−２
【化１９３】
0003959651.tif 000121
光安定剤２−ｉ−１
次式
【化１９４】
0003959651.tif 000122
で表される化合物と次式
【化１９５】
0003959651.tif 000123
で表される化合物の混合物（４：１）
光安定剤２−ｋ−１
【化１９６】
0003959651.tif 000124
光安定剤２−ｋ−２
【化１９７】
0003959651.tif 000125
光安定剤２−ｍ−１
【化１９８】
0003959651.tif 000126
【０１７２】
実施例１：低密度ポリエチレンフィルムの光安定化
低密度ポリエチレン粉末（密度＝０．９１８ｇ／ｃｍ3 ）１００部を、オクタデシルβ−（３，５−ジ−第三−ブチル−４−ヒドロキシフェニル）プロピオネート０．０３部および表１に記載された光安定剤の一部と共にブラベンダープラストグラフ中において１８０度で１０分間均質化させた。そのようにして得られた組成物を配合機よりできるだけ速く取り除き、そしてプレス機において２ないし３ｍｍ厚のシートに圧縮した。得られた未処理の圧縮成形物の一片を切り取り、そして２枚の高光沢硬質アルミニウム箔間において６分間１７０℃において実験室用圧縮機を使用して１２トン下で圧縮して０．２ｍｍ厚のフィルムを得、それを即座に冷水中で急冷させた。このフィルムより５５ｍｍ×９ｍｍ寸法部分を打ち抜き、そしてＳＯ2 ガス下のデシケーター中に２４時間保持した。フィルムをその後ＳＥＰＡＰ１２．２４において暴露した。これらの試験試料を一定間隔で暴露装置より取り出しそしてそれらのカルボニル基含量をＦＴＩＲスペクトルメータにより測定した。
保護作用の尺度は、カルボニル吸収０．２に達するのに必要とされる時間（Ｔ0.2 測定値）であった。結果は表１にまとめられている。
相乗効果は、計算値Ｔ0.2 値と測定値Ｔ0.2 値の比較により測定した。
Ｔ0.2 値はadditivity law(B.Ranby and J.F.Rabek,Photodegradation,Photo-Oxidation and Photostabilization of Polymers,Principless and Applications,a Wiley-Interscience Publication,1975,pages 418-422)に基いて以下の式により計算した。
計算値Ｔ0.2 ＝  Ｔ0.2 安定剤１＋Ｔ0.2 安定剤２
２
測定値Ｔ0.2 ＞計算値Ｔ0.2 の場合、問題としている混合物について相乗効果がある。
表１：低密度ポリエチレンフィルムの光安定化
0003959651.tif 000127
【０１７３】
実施例２：ポリプロピレンブロックコポリマーフィルムの光安定化
ポリプロピレンブロックコポリマー粉末１００部を、ペンタエリスリチルテトラキス［３−（３，５−ジ−第三−ブチル−４−ヒドロキシフェニル）プロピオネート］０．０５部、トリス（２，４−ジ−第三−ブチルフェニル）ホスフィット０．１０部、カルシウムステアレート０．１部および表２に記載された光安定剤と共にブラベンダープラストグラフ中において２００℃で１０分間均質化させた。
そのようにして得られた組成物を配合機よりできるだけ速く取り除き、そしてトグルプレスにより２ないし３ｍｍ厚のシートに圧縮した。得られた未処理の圧縮成形物の一片を切り取り、そして２枚の高光沢硬質アルミニウム箔間において６分間１７０℃において実験室用圧縮機を使用して圧縮して０．５ｍｍ厚のフィルムを得、それを即座に冷水中で急冷させた。この０．５ｍｍフィルムより６０ｍｍ×２５ｍｍ寸法部分を打ち抜き、そしてウエザロメータＣｉ６５（ブラックパネル温度６３±２℃、イリゲーションなし）中において暴露した。これらの試験試料は暴露装置より一定の間隔で取り出し、そしてそれらのカルボニル基含量をＩＲスペクトルメータで試験した。暴露によるカルボニル吸光度の増加は、ポリマーの光酸化崩壊の指標であり、また機械的特性の劣化に関連すると経験的に知られているものである。
カルボニル吸光度０．２に達するのに必要とされる時間（Ｔ0.2 測定値）は表２にまとめられている。
相乗効果は、計算値Ｔ0.2 値と実施例１に示される測定値Ｔ0.2 値との比較により決定した。
表２：ポリプロピレンブロックコポリマーフィルムの光安定化作用
光安定剤                                測定値Ｔ0.2       計算値Ｔ0.2
（時間）            （時間）      
なし（対照）                              １２０
０．１％の化合物２−ｍ−１              １２５０
０．１％の化合物２−ｄ−１                ８７０
０．１％の化合物２−ｂ−１              １４８０
０．１％の化合物２−ｄ−２              １２９０
０．１％の化合物２−ｆ−１              １１５０
０．１％の化合物２−ｉ−１              １０４０
０．１％の化合物２−ｇ−１                ５１５
０．１％の化合物２−ｇ−２                ３４０
０．１％の化合物２−ｋ−２                ８６５
０．１％の化合物２−ｋ−１                ６７５
０．１％の化合物２−ｅ−１              １７３０
０．１％の化合物２−ａ−４              １３７０
０．１％の化合物２−ａ−３              １３２０
０．１％の化合物１−ｋ−１                ７５５
０．１％の化合物１−ｇ−２                ３００
０．１％の化合物１−ａ−１                ９５５
０．１％の化合物１−ｂ−１                ６８０
０．１％の化合物１−ｃ−２              １２１０
０．１％の化合物１−ｅ−１              １３００
０．１％の化合物１−ｄ−２                ２６５
０．１％の化合物１−ｄ−１                ４４０
０．１％の化合物１−ｆ−１                ６００
０．０５％の化合物１−ｅ−１
および０．０５％の化合物２−ｍ−１      １５２０        １２７５
０．０５％の化合物１−ｅ−１
および０．０５％の化合物２−ｄ−１      １７４０        １０８５
０．０５％の化合物１−ｅ−１
および０．０５％の化合物２−ｂ−１      １７５０        １３９０
０．０５％の化合物１−ｅ−１
および０．０５％の化合物２−ｄ−２      １５５０        １２９５
０．０５％の化合物１−ｅ−１
および０．０５％の化合物２−ｆ−１      １７１０        １２２５
０．０５％の化合物１−ｅ−１
および０．０５％の化合物２−ｉ−１      １５００        １１７０
０．０５％の化合物１−ｅ−１
および０．０５％の化合物２−ｇ−１      １２２０          ９０７
０．０５％の化合物１−ｅ−１
および０．０５％の化合物２−ｇ−２        ９００          ８２０
０．０５％の化合物１−ｅ−１
および０．０５％の化合物２−ｋ−２      １３３０        １０８２
０．０５％の化合物１−ｅ−１
および０．０５％の化合物２−ｋ−１      １３３０          ９８７
０．０５％の化合物１−ｅ−１
および０．０５％の化合物２−ｅ−１      １７２０        １５１５
０．０５％の化合物１−ｅ−１
および０．０５％の化合物２−ａ−４      １７６０        １３３５
０．０５％の化合物１−ｅ−１
および０．０５％の化合物２−ａ−３      １８１０        １３１０
０．０５％の化合物１−ｄ−１
および０．０５％の化合物２−ｍ−１      １０１５          ８４５
０．０５％の化合物１−ｄ−１
および０．０５％の化合物２−ｄ−１        ８１０          ６５５
０．０５％の化合物１−ｄ−１
および０．０５％の化合物２−ｂ−１      １０９５          ９６０
０．０５％の化合物１−ｄ−１
および０．０５％の化合物２−ｄ−２        ９６０          ８６５
０．０５％の化合物１−ｄ−１
および０．０５％の化合物２−ｆ−１        ８７５          ７９５
０．０５％の化合物１−ｄ−１
および０．０５％の化合物２−ｉ−１        ９１５          ７４０
０．０５％の化合物１−ｄ−１
および０．０５％の化合物２−ｇ−１        ６２５          ４７７
０．０５％の化合物１−ｄ−１
および０．０５％の化合物２−ｇ−２        ４６７          ３９０
０．０５％の化合物１−ｄ−１
および０．０５％の化合物２−ｋ−２        ７３０          ６５２
０．０５％の化合物１−ｄ−１
および０．０５％の化合物２−ｋ−１        ６３５          ５５７
０．０５％の化合物１−ｄ−１
および０．０５％の化合物２−ｅ−１      １４３０        １０８５
０．０５％の化合物１−ｄ−１
および０．０５％の化合物２−ａ−４      １０２０          ９０５
０．０５％の化合物１−ｄ−１
および０．０５％の化合物２−ａ−３        ９８０          ８８０
０．０５％の化合物１−ｃ−２
および０．０５％の化合物２−ｍ−１      １４３０        １２３０
０．０５％の化合物１−ｃ−２
および０．０５％の化合物２−ｄ−１      １３２０        １０４０
０．０５％の化合物１−ｃ−２
および０．０５％の化合物２−ｂ−１      １５５０        １３４５
０．０５％の化合物１−ｃ−２
および０．０５％の化合物２−ｄ−２      １４１０        １２５０
０．０５％の化合物１−ｃ−２
および０．０５％の化合物２−ｆ−１      １４６０        １１８０
０．０５％の化合物１−ｃ−２
および０．０５％の化合物２−ｉ−１      １３００        １１２５
０．０５％の化合物１−ｃ−２
および０．０５％の化合物２−ｇ−１      １０９５          ８６２
０．０５％の化合物１−ｃ−２
および０．０５％の化合物２−ｇ−２        ８２０          ７７５
０．０５％の化合物１−ｃ−２
および０．０５％の化合物２−ｋ−２      １１２５        １０３７
０．０５％の化合物１−ｃ−２
および０．０５％の化合物２−ｋ−１      １１５５          ９４２
０．０５％の化合物１−ｃ−２
および０．０５％の化合物２−ｅ−１      １９００        １４７０
０．０５％の化合物１−ｃ−２
および０．０５％の化合物２−ａ−４      １４００        １２９０
０．０５％の化合物１−ｃ−２
および０．０５％の化合物２−ａ−３      １４３０        １２６５
０．０５％の化合物１−ｆ−１
および０．０５％の化合物２−ｍ−１      １２２０          ９２５
０．０５％の化合物１−ｆ−１
および０．０５％の化合物２−ｄ−１        ９８５          ７３５
０．０５％の化合物１−ｆ−１
および０．０５％の化合物２−ｂ−１      １２２０        １０４０
０．０５％の化合物１−ｆ−１
および０．０５％の化合物２−ｄ−２      １０２０          ９４５
０．０５％の化合物１−ｆ−１
および０．０５％の化合物２−ｆ−１      １０９５          ８７５
０．０５％の化合物１−ｆ−１
および０．０５％の化合物２−ｉ−１        ９１０          ８２０
０．０５％の化合物１−ｆ−１
および０．０５％の化合物２−ｋ−１        ７８５          ６３７
０．０５％の化合物１−ｆ−１
および０．０５％の化合物２−ｅ−１      １６３０        １１６５
０．０５％の化合物１−ｆ−１
および０．０５％の化合物２−ａ−４      １０８５          ９８５
０．０５％の化合物１−ｆ−１
および０．０５％の化合物２−ａ−３      １２３０          ９６０
０．０５％の化合物１−ｂ−１
および０．０５％の化合物２−ｍ−１      １４００          ９６５
０．０５％の化合物１−ｂ−１
および０．０５％の化合物２−ｄ−１        ９０５          ７７５
０．０５％の化合物１−ｂ−１
および０．０５％の化合物２−ｄ−２      １００５          ９８５
０．０５％の化合物１−ｂ−１
および０．０５％の化合物２−ｋ−２        ９６５          ７７２
０．０５％の化合物１−ｂ−１
および０．０５％の化合物２−ｋ−１        ８５０          ６７７
０．０５％の化合物１−ｂ−１
および０．０５％の化合物２−ｅ−１      １７６０        １２０５
０．０５％の化合物１−ｂ−１
および０．０５％の化合物２−ａ−４      １３７０        １０２５
０．０５％の化合物１−ｂ−１
および０．０５％の化合物２−ａ−３      １４４０        １０００
０．０５％の化合物１−ａ−１
および０．０５％の化合物２−ｄ−２      １３００        １１２２
０．０５％の化合物１−ａ−１
および０．０５％の化合物２−ｆ−１      １１６０        １０５２
０．０５％の化合物１−ａ−１
および０．０５％の化合物２−ｉ−１      １１８０          ９９７
０．０５％の化合物１−ａ−１
および０．０５％の化合物２−ｇ−１        ８６０          ７３５
０．０５％の化合物１−ａ−１
および０．０５％の化合物２−ｋ−１        ８７０          ８１５
０．０５％の化合物１−ａ−１
および０．０５％の化合物２−ｅ−１      １６４０        １３４２
０．０５％の化合物１−ａ−１
および０．０５％の化合物２−ａ−４      １２５０        １１６２
０．０５％の化合物１−ｄ−２
および０．０５％の化合物２−ｋ−２        ６００          ５６５
０．０５％の化合物１−ｄ−２
および０．０５％の化合物２−ｋ−１        ５１７          ４７０
０．０５％の化合物１−ｄ−２
および０．０５％の化合物２−ｅ−１      １１９０          ９９７
０．０５％の化合物１−ｄ−２
および０．０５％の化合物２−ａ−３        ８７５          ７９２
０．０５％の化合物１−ｋ−１
および０．０５％の化合物２−ｍ−１      １１２５        １００２
０．０５％の化合物１−ｋ−１
および０．０５％の化合物２−ｅ−１      １５９０        １２４２
０．０５％の化合物１−ｇ−２
および０．０５％の化合物２−ｇ−１        ４２２          ４０７
【０１７４】
実施例３：低密度ポリエチレンフィルムの光安定化
低密度（密度＝０．９１８ｇ／ｃｍ3 ）ポリエチレン粉末１００部を、オクタデシル３−（３，５−ジ−第三−ブチル−４−ヒドロキシフェニル）プロピオネート０．０３部および表３に記載された光安定剤と共にブラベンダープラストグラフ中において１８０℃で１０分間均質化させた。
そのようにして得られた組成物を配合機よりできるでけ速く取り除き、そしてプレス機により２ないし３ｍｍ厚のシートに圧縮した。得られた未処理の圧縮成形物の一片を切り取り、そして２枚の高光沢硬質アルミニウム箔間において６分間１７０℃において実験室用圧縮機を使用して圧縮して０．２ｍｍ厚のフィルムを得、それを即座に冷水中で急冷させた。この０．２ｍｍフィルムより６０ｍｍ×２５ｍｍ寸法部分を打ち抜き、そしてこれを発煙塩酸に２４時間暴露させた。これはハロゲン含有化合物、例えば、ある種の有害生物防除剤もしくは難燃剤の効果の模擬試験と認められる。
試料をその後ウエザロメータＣｉ６５（ブラックパネル温度６３±２℃、灌注なし）中において暴露した。試験試料は暴露装置より一定の間隔で取り出し、そしてそれらのカルボニル基含量をＩＲスペクトルメータで試験した。暴露によるカルボニル吸光度の増加は、ポリマーの光酸化崩壊の指標であり、また機械的特性の劣化に関連すると経験的に知られている。
カルボニル吸光度０．２に達するのに必要とされる時間（Ｔ0.2 測定値）は表３にまとめられている。
相乗効果は、計算値Ｔ0.2 値と実施例１に示される測定値Ｔ0.2 値を比較することにより決定した。
表３：低密度ポリエチレンフィルムの光安定化作用
光安定剤                              測定値Ｔ0.2         計算値Ｔ0.2
（時間）            （時間）    
なし（対照）                              ２１５
０．１％の化合物１−ｂ−１              ２６２０
０．１％の化合物１−ａ−１              １５６０
０．１％の化合物１−ｃ−２              ４６８０
０．１％の化合物１−ｃ−１              ６７６０
０．１％の化合物２−ｍ−１              約２１５
０．１％の化合物２−ｄ−１              ２９２０
０．１％の化合物２−ｂ−１              ２０２０
０．１％の化合物２−ｄ−２              ３０６０
０．１％の化合物２−ｆ−１              ２７４０
０．１％の化合物２−ｉ−１              ３０００
０．１％の化合物２−ｇ−１              １５２０
０．１％の化合物２−ｇ−２                ７４０
０．１％の化合物２−ｋ−２              １８４０
０．１％の化合物２−ｋ−１              ２０００
０．１％の化合物２−ａ−４              ２４００
０．１％の化合物２−ａ−３              ２４４０
０．０５％の化合物１−ｂ−１
および０．０５％の化合物２−ｍ−１      １６２０        １４１７
０．０５％の化合物１−ｂ−１
および０．０５％の化合物２−ｄ−１      ３２２０        ２７７０
０．０５％の化合物１−ｂ−１
および０．０５％の化合物２−ｄ−２      ２９２０        ２８４０
０．０５％の化合物１−ｂ−１
および０．０５％の化合物２−ｆ−１      ３２００        ２６８０
０．０５％の化合物１−ｂ−１
および０．０５％の化合物２−ｉ−１      ２９００        ２８１０
０．０５％の化合物１−ｂ−１
および０．０５％の化合物２−ｇ−１      ２４００        ２０７０
０．０５％の化合物１−ｂ−１
および０．０５％の化合物２−ｋ−２      ２４００        ２２３０
０．０５％の化合物１−ｂ−１
および０．０５％の化合物２−ｋ−１      ２６４０        １８１０
０．０５％の化合物１−ｂ−１
および０．０５％の化合物２−ａ−４      ３３００        ２５１０
０．０５％の化合物１−ｂ−１
および０．０５％の化合物２−ａ−３      ３０００        ２５３０
０．０５％の化合物１−ａ−１
および０．０５％の化合物２−ｄ−２      ４１６０        ２３１０
０．０５％の化合物１−ａ−１
および０．０５％の化合物２−ｆ−１      ４５６０        ２１５０
０．０５％の化合物１−ａ−１
および０．０５％の化合物２−ｉ−１      ２９４０        ２２８０
０．０５％の化合物１−ａ−１
および０．０５％の化合物２−ｇ−１      １９７０        １５４０
０．０５％の化合物１−ａ−１
および０．０５％の化合物２−ｇ−２      １３６０        １１５０
０．０５％の化合物１−ａ−１
および０．０５％の化合物２−ｋ−２      ２８２０        １７００
０．０５％の化合物１−ａ−１
および０．０５％の化合物２−ｋ−１      ２４６０        １７８０
０．０５％の化合物１−ａ−１
および０．０５％の化合物２−ａ−４      ３３００        １９８０
０．０５％の化合物１−ａ−１
および０．０５％の化合物２−ａ−３      ３７６０        ２０００
０．０５％の化合物１−ｃ−２
および０．０５％の化合物２−ｄ−１      ４５６０        ３８００
０．０５％の化合物１−ｃ−２
および０．０５％の化合物２−ｂ−１      ４０００        ３３５０
０．０５％の化合物１−ｃ−１
および０．０５％の化合物２−ｍ−１      ４６８０        ３４８７
０．０５％の化合物１−ｃ−１
および０．０５％の化合物２−ｂ−１      ５０４０        ４３９０
【０１７５】
実施例４：ポリプロピレンブロックコポリマーフィルムの光安定化
ポリプロピレンブロックコポリマー粉末１００部を、ペンタエリスリチルテトラキス［３−（３，５−ジ−第三−ブチル−４−ヒドロキシフェニル）プロピオネート］０．０５部、トリス（２，４−ジ−第三−ブチルフェニル）ホスフィット０．１０部、カルシウムステアレート０．１部および表４に記載された光安定剤と共にブラベンダープラストグラフ中において２００℃で１０分間均質化させた。
そのようにして得られた組成物を配合機よりできるだけ速く取り除き、そして２ないし３ｍｍ厚のシートにトグルプレスにより圧縮した。得られた未処理の圧縮成形物の一片を切り取り、そして２枚の高光沢硬質アルミニウム箔間において６分間２６０℃において実験室用圧縮機を使用して圧縮して０．５ｍｍ厚のフィルムを得、それを即座に水冷プレス中で急冷させた。この０．５ｍｍフィルムより６０ｍｍ×２５ｍｍ寸法部分を打ち抜き、そしてこれを発煙塩酸に一週間ごとに１６時間暴露した。これは化合物、例えばある種の有害生物防除剤もしくは難燃剤のようなハロゲン含有化合物の影響についての模擬試験と認められる。試料をその後ウエザロメータＣｉ６５（ブラックパネル温度６３±２℃、灌注なし）中において暴露した。これらの試験試料は暴露装置より一定の間隔で取り除き、そしてそれらのカルボニル基含量をＩＲスペクトルメータで試験した。暴露によるカルボニル吸光度の増加は、ポリマーの光酸化崩壊の指標であり、また機械的特性の劣化に関連すると経験的に知られている。
カルボニル吸光度０．２に達するのに必要とされる時間（Ｔ0.2 測定値）は表４にまとめられている。
相乗効果は、計算値Ｔ0.2 値と実施例１に示される測定値Ｔ0.2 値を比較することにより決定した。
表４：ポリプロピレンブロックコポリマーフィルムの光安定化作用
光安定剤                                測定値Ｔ0.2       計算値Ｔ0.2
（時間）            （時間）  
０．１％の化合物２−ｍ−１                  ８６
０．１％の化合物２−ｄ−１                  ６５
０．１％の化合物２−ｂ−１                  ６０
０．１％の化合物２−ｄ−２                  ７５
０．１％の化合物２−ｆ−１                  ６０
０．１％の化合物２−ｄ−３                  ７０
０．１％の化合物２−ｉ−１                  ７０
０．１％の化合物２−ｇ−１                  ７０
０．１％の化合物２−ｋ−１                  ８１
０．１％の化合物２−ｅ−１                  ６８
０．１％の化合物２−ａ−３                  ６８
０．１％の化合物１−ａ−２                １４８
０．０５％の化合物１−ａ−２
および０．０５％の化合物２−ｍ−１        １４０          １１７
０．０５％の化合物１−ａ−２
および０．０５％の化合物２−ｄ−１        １２０          １０６
０．０５％の化合物１−ａ−２
および０．０５％の化合物２−ｂ−１        １０８          １０４
０．０５％の化合物１−ａ−２
および０．０５％の化合物２−ｄ−２        １３５          １１１
０．０５％の化合物１−ａ−２
および０．０５％の化合物２−ｆ−１        １２６          １０４
０．０５％の化合物１−ａ−２
および０．０５％の化合物２−ｄ−３        １３５          １０９
０．０５％の化合物１−ａ−２
および０．０５％の化合物２−ｉ−１        １４２          １０９
０．０５％の化合物１−ａ−２
および０．０５％の化合物２−ｇ−１        １２７          １０９
０．０５％の化合物１−ａ−２
および０．０５％の化合物２−ｋ−１        １３５          １１４
０．０５％の化合物１−ａ−２
および０．０５％の化合物２−ｅ−１        １４３          １０８
０．０５％の化合物１−ａ−２
および０．０５％の化合物２−ａ−３        １３２          １０８